(57)【要約】８５〜９９．９９重量％の量の繊維ウェブと、０．０１〜１５重量％の量の硬化天然結合剤と、を含む不織布であって、繊維ウェブが、天然繊維及び合成繊維を含み、天然繊維は、不織布中に７０〜９０重量％の量で存在し、合成繊維は、不織布中に１０〜３０重量％の量で存在し、硬化天然結合剤は、改質セルロース及び強化剤を、１：２〜１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物、塩化物、フッ化物、ヒドロキシル、及びこれらの組み合わせからなる群から選択される反応性官能基を含む、不織布。【特許請求の範囲】
【請求項１】
不織布であって、前記不織布の総重量に基づいて、約８５重量％〜約９９．９９重量％の量の繊維ウェブと、前記不織布の総重量に基づいて、約０．０１重量％〜約１５重量％の量の硬化天然結合剤と、を含み、前記繊維ウェブが、天然繊維及び合成繊維を含み、前記天然繊維は、前記不織布の総重量に基づいて、約７０重量％〜約９０重量％の量で前記不織布中に存在し、前記合成繊維は、前記不織布の総重量に基づいて、約１０重量％〜約３０重量％の量で前記不織布中に存在し、前記硬化天然結合剤は、改質セルロース及び強化剤を、約１：２〜約１：１０００の強化剤対改質セルロースの重量比で含み、前記改質セルロースは、カルボキシメチルセルロース（ＣＭＣ）及び／又はカルボキシメチルセルロースナトリウム（ＣＭＣナトリウム）を含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、不織布。
【請求項２】
前記不織布がラテックスを含めていない、請求項１に記載の不織布。
【請求項３】
前記不織布がホルムアルデヒドを含めていない、請求項１に記載の不織布。
【請求項４】
前記合成繊維が、単成分繊維、二成分繊維、多成分繊維、又はこれらの組み合わせを含む、請求項１に記載の不織布。
【請求項５】
前記二成分繊維が、部分的に延伸された芯を有する、請求項４に記載の不織布。
【請求項６】
前記天然繊維が、セルロース系繊維、改質セルロース系繊維、化学処理されたセルロース系繊維、熱化学処理されたセルロース系繊維、機械処理されたセルロース系繊維、熱機械処理されたセルロース系繊維、又はこれらの組み合わせを含む、請求項１に記載の不織布。
【請求項７】
２つ以上のカルボキシル基を有する前記カルボン酸が、クエン酸、シュウ酸、マロン酸、コハク酸、グルタル酸、アジピン酸、リンゴ酸、ポリアクリル酸、又はこれらの組み合わせを含む、請求項１に記載の不織布。
【請求項８】
前記湿潤強度剤が、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、請求項１に記載の不織布。
【請求項９】
前記不織布が多層不織布である、請求項１に記載の不織布。
【請求項１０】
前記合成繊維が、前記多層不織布の各層内に、前記層の総重量に基づいて、約０重量％〜約１００重量％の量で存在する、請求項９に記載の不織布。
【請求項１１】
前記天然繊維が、前記多層不織布の各層内に、前記層の総重量に基づいて、約０重量％〜約１００重量％の量で存在する、請求項９に記載の不織布。
【請求項１２】
前記多層不織布の少なくとも１つの層が、（ｉ）天然繊維を含み、（ｉｉ）合成繊維を含めておらず、かつ／又は、前記多層不織布の少なくとも１つの層が、（ｉｉｉ）合成繊維を含み、（ｉｖ）天然繊維を含めていない、請求項９に記載の不織布。
【請求項１３】
前記多層不織布の各層が、天然繊維及び合成繊維を含む、請求項９に記載の不織布。
【請求項１４】
前記多層不織布が、第１の外層と、第２の外層と、任意選択的に１つ以上の中間層とを含み、前記１つ以上の中間層は、前記第１の外層と前記第２の外層との間に配置されている、請求項９に記載の不織布。
【請求項１５】
前記第１の外層及び／又は前記第２の外層が、前記硬化天然結合剤を含む、請求項１４に記載の不織布。
【請求項１６】
前記第１の外層が前記硬化天然結合剤を含む、請求項１４に記載の不織布。
【請求項１７】
前記第２の外層が前記硬化天然結合剤を含めていない、請求項１６に記載の不織布。
【請求項１８】
前記第１の外層及び前記第２の外層が、前記硬化天然結合剤を含む、請求項１４に記載の不織布。
【請求項１９】
前記第１の外層内の天然繊維の量が、前記第２の外層内の天然繊維の量よりも多い、請求項１４に記載の不織布。
【請求項２０】
前記合成繊維が、前記第１の外層の総重量に基づいて、約１重量％〜約２０重量％の量で前記第１の外層内に存在し、前記合成繊維は、前記第２の外層の総重量に基づいて、約２０重量％〜約４０重量％の量で前記第２の外層内に存在する、請求項１９に記載の不織布。
【請求項２１】
前記合成繊維が、前記中間層の総重量に基づいて、約１０重量％〜約４０重量％の量で前記１つ以上の中間層の各層内に存在する、請求項２０に記載の不織布。
【請求項２２】
前記第１の外層内の合成繊維の量が、前記第２の外層内の合成繊維の量よりも少なく、前記第１の外層内の合成繊維の前記量は、前記中間層のいずれにおける合成繊維の量よりも少ない、請求項１４に記載の不織布。
【請求項２３】
前記１つ以上の中間層のうちの少なくとも１つにおける合成繊維の量が、前記第２の外層内の合成繊維の量よりも少ない、請求項１４に記載の不織布。
【請求項２４】
前記多層不織布の少なくとも２つの隣接する層が、互いに比較して異なる量の合成繊維を有する、請求項１４に記載の不織布。
【請求項２５】
前記多層不織布が、前記不織布の断面にわたって不均一な合成繊維濃度勾配を有し、前記不織布の前記層は互いに実質的に平行であり、前記断面は前記不織布の前記層と実質的に直交する、請求項１４に記載の不織布。
【請求項２６】
前記不織布が、前記不織布の表面積に基づいて、約０．００５ｇ／ｍ２〜約１０ｇ／ｍ２の量の前記硬化天然結合剤を含む、請求項１に記載の不織布。
【請求項２７】
前記不織布がマルチボンド不織布である、請求項１に記載の不織布。
【請求項２８】
前記不織布がエアレイド不織布である、請求項１に記載の不織布。
【請求項２９】
前記不織布が、ＥＤＡＮＡ  ２０．２−８９に従って測定した場合に、機械方向で測定された乾燥引張強度が約６７０グラム毎リニアインチ（ｇｌｉ）以上であることを特徴とする、請求項１に記載の不織布。
【請求項３０】
前記不織布が、ＥＤＡＮＡ  ２０．２−８９に従って測定した場合に、幅方向で測定された湿潤引張強度が約３１５グラム毎リニアインチ（ｇｌｉ）以上であることを特徴とする、請求項１に記載の不織布。
【請求項３１】
前記不織布が、改質セルロースを含まないラテックス系結合剤で処理された他の点では同様の不織布の幅方向で測定された湿潤引張強度と比較すると、幅方向で測定された湿潤引張強度が約１５％以上高いことを特徴とし、前記引張強度はＥＤＡＮＡ  ２０．２−８９に従って測定される、請求項１に記載の不織布。
【請求項３２】
前記不織布が、前記不織布の総重量に基づいて、塵埃濃度が約１０重量％未満であることを特徴とする、請求項１に記載の不織布。
【請求項３３】
前記不織布が、ＥＤＡＮＡ  ３０．５−９９に従って測定した場合に、キャリパが約０．１ｍｍ以上であることを特徴とする、請求項１に記載の不織布。
【請求項３４】
前記不織布が、ＥＤＡＮＡ  ３０．５−９９に従って測定した場合に、改質セルロースを含まないラテックス系結合剤で処理された他の点では同様の不織布のキャリパと比較すると、キャリパが約１０％以上高いことを特徴とする、請求項１に記載の不織布。
【請求項３５】
前記不織布が、ＥＤＡＮＡ  １０．３−９９に従って測定した場合に、吸水度が不織布１グラム当たり約１５グラム（ｇ／ｇｍ）以上であることを特徴とする、請求項１に記載の不織布。
【請求項３６】
前記不織布が、改質セルロースを含まないラテックス系結合剤で処理された他の点では同様の不織布の吸水度と比較すると、吸水度が約３０％以上高いことを特徴とし、前記吸水度はＥＤＡＮＡ  １０．３−９９に従って測定される、請求項１に記載の不織布。
【請求項３７】
前記不織布が、目付重量が前記不織布の表面積に基づいて約３０ｇ／ｍ２〜約３００ｇ／ｍ２であることを特徴とし、前記目付重量はＴＡＰＰＩ／ＡＮＳＩ  Ｔ  ４１０  ｏｍ−０８に従って測定される、請求項１に記載の不織布。
【請求項３８】
前記不織布が、改質セルロースを含まないラテックス系結合剤で処理された他の点では同様の不織布の目付重量と比較すると、目付重量が約１６％以上少ないことを特徴とし、前記目付重量はＴＡＰＰＩ／ＡＮＳＩ  Ｔ  ４１０  ｏｍ−０８に従って測定される、請求項１に記載の不織布。
【請求項３９】
前記不織布中の硬化天然結合剤の前記量が、改質セルロースを含まないラテックス系結合剤で処理された他の点では同様の不織布中のラテックス結合剤の量よりも少ない、請求項１に記載の不織布。
【請求項４０】
前記不織布中の結合剤の前記量が、改質セルロースを含まないラテックス系結合剤で処理された他の点では同様の不織布中の結合剤の量と比較して約７０％以上少ない、請求項１に記載の不織布。
【請求項４１】
前記天然繊維がセルロース系繊維を含み、前記合成繊維は天然由来の繊維を含み、前記不織布は生分解性である、請求項１に記載の不織布。
【請求項４２】
前記天然繊維がセルロース系繊維を含み、前記合成繊維は生分解性合成繊維を含み、前記不織布は、生分解性度が約９９％以上であることを特徴とし、前記生分解性度は、ＩＳＯ  １７５５６：２００３  Ｅに従って測定された土壌中の好気性生分解性を指す、請求項１に記載の不織布。
【請求項４３】
前記生分解性合成繊維が、ポリ乳酸（ＰＬＡ）系ポリマー、ポリブチレンサクシネート（ＰＢＳ）系ポリマー、これらの誘導体、又はこれらの組み合わせを含む、請求項４２に記載の不織布。
【請求項４４】
前記生分解性合成繊維が、ＰＬＡ系ポリマー及びＰＢＳ系ポリマーを含む二成分繊維である、請求項４３に記載の不織布。
【請求項４５】
前記合成繊維が、ポリエチレンテレフタレート（ＰＥＴ）、ポリエチレン（ＰＥ）、又はこれらの組み合わせを含み、前記不織布が非生分解性である、請求項１に記載の不織布。
【請求項４６】
前記不織布がラテックスを含めていない、請求項４５に記載の不織布。
【請求項４７】
前記不織布がマルチボンドエアレイド不織布である、請求項４６に記載の不織布。
【請求項４８】
請求項１に記載の不織布から形成された物品。
【請求項４９】
請求項４８に記載の物品であって、ワイプ、ウェットワイプ、ベビーワイプ、消毒用ワイプ、ティッシュ、タオル、ダブルリクレープ（ＤＲＣ）物品、医療用ドレープ、包帯、キャップ、フェイスマスク、外科用スクラブ、医療用ガウン、フィルタ、おむつ、パッド、包装材、断熱材、カーペット、内装材、布地乾燥機用シート、使い捨て織物、イヤホン保護カバー、断熱材、壁紙、シードブランケット、農業用ラップ、及びこれらの組み合わせからなる群から選択される、物品。
【請求項５０】
多層不織布であって、前記多層不織布の総重量に基づいて、約８５重量％〜約９９．９９重量％の量の繊維ウェブと、前記多層不織布の総重量に基づいて、約０．０１重量％〜約１５重量％の量の硬化天然結合剤と、を含み、前記繊維ウェブが、第１の外層と、第２の外層と、任意選択的に１つ以上の中間層とを含み、前記１つ以上の中間層は、前記第１の外層と前記第２の外層との間に配置され、前記第１の外層、前記第２の外層、又は前記第１の外層及び前記第２の外層の両方が前記硬化天然結合剤を含み、前記繊維ウェブの各層は、天然繊維及び合成繊維を含み、前記硬化天然結合剤は、改質セルロース及び強化剤を含み、前記改質セルロースは、ＣＭＣ及び／又はＣＭＣナトリウムを含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、多層不織布。
【請求項５１】
前記天然繊維が、前記多層不織布の総重量に基づいて、約７０重量％〜約９０重量％の量で前記多層不織布中に存在する、請求項５０に記載の多層不織布。
【請求項５２】
前記合成繊維が、前記多層不織布の総重量に基づいて、約１重量％〜約５０重量％の量で前記多層不織布中に存在する、請求項５０に記載の多層不織布。
【請求項５３】
前記合成繊維が、前記多層不織布の総重量に基づいて、約１０重量％〜約３０重量％の量で前記多層不織布中に存在する、請求項５２に記載の多層不織布。
【請求項５４】
前記１つ以上の中間層のうちの少なくとも１つにおける合成繊維の量が、前記第１の外層内の合成繊維の量及び／又は前記第２の外層内の合成繊維の量よりも少ない、請求項５０に記載の多層不織布。
【請求項５５】
前記１つ以上の中間層のうちの少なくとも１つにおける合成繊維の量が、前記第１の外層内の合成繊維の量及び／又は前記第２の外層内の合成繊維の量以上である、請求項５０に記載の多層不織布。
【請求項５６】
前記多層不織布が、前記不織布の断面にわたって不均一な合成繊維濃度勾配を有し、前記不織布の前記層は互いに実質的に平行であり、前記断面は前記不織布の前記層と実質的に直交する、請求項５０に記載の多層不織布。
【請求項５７】
前記第１の外層が前記硬化天然結合剤を含み、前記第２の外層は前記硬化天然結合剤を含めておらず、前記第１の外層内の天然繊維の量は、前記第２の外層内の天然繊維の量よりも多い、請求項５０に記載の多層不織布。
【請求項５８】
前記多層不織布が１〜約１０の中間層を有する、請求項５０に記載の多層不織布。
【請求項５９】
前記多層不織布がマルチボンドエアレイド不織布である、請求項５０に記載の多層不織布。
【請求項６０】
前記硬化天然結合剤が、強化剤対改質セルロースの重量比が約１：２〜約１：１，０００であることを特徴とする、請求項５０に記載の多層不織布。
【請求項６１】
前記多層不織布中の結合剤の前記量が、改質セルロースを含まないラテックス系結合剤で処理された他の点では同様の多層不織布中の結合剤の量と比較して約７５％以上少ない、請求項５０に記載の多層不織布。
【請求項６２】
前記多層不織布が、改質セルロースを含まないラテックス系結合剤で処理された他の点では同様の多層不織布の目付重量と比較すると、目付重量が約１６％以上少ないことを特徴とし、前記目付重量はＴＡＰＰＩ／ＡＮＳＩ  Ｔ  ４１０  ｏｍ−０８に従って測定される、請求項５０に記載の多層不織布。
【請求項６３】
不織布を製造する方法であって、
（ａ）複数の繊維を繊維ウェブに形成する工程であって、前記繊維ウェブが、天然繊維及び合成繊維を含み、前記天然繊維は、前記繊維ウェブの総重量に基づいて、約７０重量％〜約９０重量％の量で前記繊維ウェブ中に存在し、前記合成繊維は、前記繊維ウェブの総重量に基づいて、約１０重量％〜約３０重量％の量で繊維ウェブ中に存在する、工程と、
（ｂ）前記繊維ウェブの少なくとも一部を水性天然結合剤と接触させて結合剤含浸繊維ウェブを形成する工程であって、前記水性天然結合剤が、改質セルロース、強化剤及び水を含み、前記改質セルロースは、ＣＭＣ及び／又はＣＭＣナトリウムを含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、工程と、
（ｃ）前記結合剤含浸繊維ウェブを硬化させて前記不織布を形成する工程であって、前記不織布が、前記不織布の総重量に基づいて、約８５重量％〜約９９．９９重量％の量の前記繊維ウェブを含み、前記不織布は、前記不織布の総重量に基づいて、約０．０１重量％〜約１５重量％の量の硬化天然結合剤を含む、工程と、
を含む、方法。
【請求項６４】
前記不織布が多層不織布である、請求項６３に記載の方法。
【請求項６５】
前記繊維ウェブが、第１の外層と、第２の外層と、任意選択的に１つ以上の中間層とを含み、前記１つ以上の中間層は、前記第１の外層と前記第２の外層との間に配置されている、請求項６３に記載の方法。
【請求項６６】
工程（ｂ）が、前記第１の外層の少なくとも一部及び／又は前記第２の外層の少なくとも一部を前記水性天然結合剤と接触させることを含む、請求項６５に記載の方法。
【請求項６７】
前記第１の外層内の天然繊維の量が、前記第２の外層内の天然繊維の量よりも多く、工程（ｂ）は、前記第１の外層の少なくとも一部を前記水性天然結合剤と接触させることを含む、請求項６５に記載の方法。
【請求項６８】
前記第２の外層を前記水性天然結合剤と接触させることを更に含めない、請求項６７に記載の方法。
【請求項６９】
前記硬化天然結合剤が、前記水性天然結合剤の前記改質セルロースの少なくとも一部と、前記水性天然結合剤の前記強化剤の少なくとも一部とを含む、請求項６３に記載の方法。
【請求項７０】
前記水性天然結合剤が噴霧可能な水溶液である、請求項６３に記載の方法。
【請求項７１】
工程（ｂ）が、前記水性天然結合剤を前記繊維ウェブ上に噴霧することを含む、請求項７０に記載の方法。
【請求項７２】
前記繊維ウェブと前記水性天然結合剤とが、約１：０．０１〜約１：２０の布地対液比で接触し、前記布地対液比は、ｋｇ繊維ウェブ対水性天然結合剤リットルで表される質量対体積比である、請求項６３に記載の方法。
【請求項７３】
前記水性天然結合剤が、水対改質セルロースの重量比が約９９．９：０．１〜約１，０００：５００であることを特徴とする、請求項６３に記載の方法。
【請求項７４】
前記水性天然結合剤が、強化剤対改質セルロースの重量比が約１：２〜約１：１，０００であることを特徴とする、請求項６３に記載の方法。
【請求項７５】
前記水性天然結合剤が、前記水性天然結合剤の総重量に基づいて、約０．１重量％〜約５０重量％の量の前記改質セルロースを含む、請求項６３に記載の方法。
【請求項７６】
前記水性天然結合剤が、前記水性天然結合剤の総重量に基づいて、約０．１重量％〜約１０重量％の量の前記強化剤を含む、請求項６３に記載の方法。
【請求項７７】
前記水性天然結合剤が、前記水性天然結合剤の総重量に基づいて、約０．０１重量％〜約１０重量％の量の湿潤強度剤を含み、前記湿潤強度剤は、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、請求項６３に記載の方法。
【請求項７８】
前記水性天然結合剤が、前記水性天然結合剤の総重量に基づいて、約０．０１重量％〜約１０重量％の量の柔軟化剤を更に含み、前記柔軟化剤は、アニオン性界面活性剤、グリセロール、ポリエチレンエマルジョン、エチレングリコール、ポリエチレングリコール、プロピレングリコール、ポリプロピレングリコール、脂肪族アルコールエトキシレート、ラウリル硫酸ナトリウム、シリコーン系柔軟化剤、ナノ材料系柔軟化剤、又はこれらの組み合わせを含む、請求項６３に記載の方法。
【請求項７９】
前記水性天然結合剤が、前記水性天然結合剤の総重量に基づいて、約０．１重量％〜約１重量％の量の電解質を更に含み、前記電解質は、ＮａＣｌ、ＫＣｌ、ＣａＣｌ２、ＭｇＣｌ２、ＡｌＣｌ３、Ｎａ２ＳＯ４、Ａｌ２ＳＯ４、Ｋ２ＳＯ４、ＣａＳＯ４、ミョウバン、又はこれらの組み合わせを含む、請求項６３に記載の方法。
【請求項８０】
工程（ａ）がドライレイドプロセスを含む、請求項６３に記載の方法。
【請求項８１】
前記ドライレイドプロセスがエアレイドプロセスを含む、請求項８０に記載の方法。
【請求項８２】
工程（ａ）が、エアレイドプロセス、スパンレイドプロセス及びウェットレイドプロセスからなる群から選択されるプロセスを含む、請求項６３に記載の方法。
【請求項８３】
工程（ｃ）が、前記結合剤含浸繊維ウェブを約１１０℃〜約２２０℃の温度に加熱することを含む、請求項６３に記載の方法。
【請求項８４】
工程（ｃ）が熱結合及び化学結合を含む、請求項６３に記載の方法。
【請求項８５】
前記合成繊維が二成分繊維を含み、前記二成分繊維は、芯と、前記芯を取り囲む鞘と、を含み、前記鞘の少なくとも一部が、前記熱結合中に溶融して前記繊維ウェブを更に結合させる、請求項８４に記載の方法。
【請求項８６】
前記熱結合が、カレンダ加工、スルーエア熱結合、放射熱結合、音波結合、又はこれらの組み合わせを含む、請求項８４に記載の方法。
【請求項８７】
２つ以上のカルボキシル基を有する前記カルボン酸の少なくとも一部が、前記天然繊維及び／又は前記改質セルロースと化学結合を形成する、請求項８４に記載の方法。
【請求項８８】
前記化学結合が、共有結合及び／又はイオン結合を含む、請求項８７に記載の方法。
【請求項８９】
前記水性天然結合剤が湿潤強度剤を含み、前記湿潤強度剤は前記繊維ウェブに化学結合する、請求項６３に記載の方法。
【請求項９０】
熱結合及び化学結合の両方によって硬化された前記不織布中の合成繊維の前記量が、化学結合を伴わない熱結合によって硬化された他の点では同様の不織布中の合成繊維の量よりも少ない、請求項８４に記載の方法。
【請求項９１】
熱結合及び化学結合の両方によって硬化された前記不織布中の合成繊維の前記量が、化学結合を伴わない熱結合によって硬化された他の点では同様の不織布中の合成繊維の量と比較して約２５％以上少ない、請求項８４に記載の方法。
【請求項９２】
多層不織布を製造する方法であって、
（ａ）ドライレイドプロセスによって、複数の繊維を多層繊維ウェブに形成する工程であって、前記多層繊維ウェブが、第１の外層と、第２の外層と、任意選択的に１つ以上の中間層とを含み、前記１つ以上の中間層は、前記第１の外層と前記第２の外層との間に配置され、前記多層繊維ウェブの各層は、天然繊維及び合成繊維を含む、工程と、
（ｂ）前記第１の外層の少なくとも一部及び／又は前記第２の外層の少なくとも一部を水性天然結合剤と接触させて結合剤含浸繊維ウェブを形成する工程であって、前記水性天然結合剤が、改質セルロース、強化剤及び水を含み、前記改質セルロースは、ＣＭＣ及び／又はＣＭＣナトリウムを含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、工程と、
（ｃ）前記結合剤含浸繊維ウェブを硬化させて前記多層不織布を形成する工程であって、前記多層不織布が、前記多層不織布の総重量に基づいて、約８５重量％〜約９９．９９重量％の量の前記多層繊維ウェブを含み、前記多層不織布は、前記多層不織布の総重量に基づいて、約０．０１重量％〜約１５重量％の量の硬化天然結合剤を含む、工程と、
を含む、方法。
【請求項９３】
前記天然繊維がセルロース系繊維を含み、前記天然繊維は、前記多層不織布の総重量に基づいて、約７０重量％〜約９０重量％の量で前記多層不織布中に存在する、請求項９２に記載の方法。
【請求項９４】
前記天然繊維が、前記多層不織布の総重量に基づいて、約７５重量％〜約８５重量％の量で前記多層不織布中に存在する、請求項９３に記載の方法。
【請求項９５】
前記合成繊維が二成分繊維を含み、前記合成繊維は、前記多層不織布の総重量に基づいて、約１０重量％〜約３０重量％の量で前記多層不織布中に存在する、請求項９２に記載の方法。
【請求項９６】
前記合成繊維が、前記多層不織布の総重量に基づいて、約１５重量％〜約２５重量％の量で前記多層不織布中に存在する、請求項９５に記載の方法。
【請求項９７】
前記第１の外層内の天然繊維の量が、前記第２の外層内の天然繊維の量よりも多く、工程（ｂ）は、前記水性天然結合剤を前記第１の外層上に噴霧することを含む、請求項９２に記載の方法。
【請求項９８】
前記水性天然結合剤を前記第２の外層上に噴霧することを更に含めない、請求項９７に記載の方法。
【請求項９９】
前記ドライレイドプロセスがエアレイドプロセスを含む、請求項９２に記載の方法。
【請求項１００】
多層不織布であって、前記多層不織布の総重量に基づいて、約９８重量％の量の繊維ウェブと、前記多層不織布の総重量に基づいて、約２重量％の量の硬化天然結合剤と、を含み、前記繊維ウェブが、第１の外層と、第２の外層と、任意選択的に１つ以上の中間層とを含み、前記１つ以上の中間層は、前記第１の外層と前記第２の外層との間に配置され、前記第１の外層、前記第２の外層、又は前記第１の外層及び前記第２の外層の両方が前記硬化天然結合剤を含み、前記繊維ウェブの各層は、天然繊維及び合成繊維を含み、前記天然繊維は、前記不織布の総重量に基づいて、約８０重量％の量で前記不織布中に存在し、前記合成繊維は、前記不織布の総重量に基づいて、約１８重量％の量で前記不織布中に存在し、前記硬化天然結合剤は、改質セルロース及び強化剤を含み、前記硬化天然結合剤は、強化剤対改質セルロースの重量比が約１：２〜約１：１，０００であることを特徴とし、前記改質セルロースはＣＭＣ及び／又はＣＭＣナトリウムを含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、
多層不織布。
【請求項１０１】
前記第１の外層及び前記第２の外層の両方が、前記硬化天然結合剤を含む、請求項１００に記載の不織布。
【請求項１０２】
前記合成繊維が二成分繊維を含む、請求項１００に記載の不織布。
【請求項１０３】
単層不織布であって、前記単層不織布の総重量に基づいて、約８５重量％〜約９９．９９重量％の量の繊維ウェブと、前記単層不織布の総重量に基づいて、約０．０１重量％〜約１５重量％の量の硬化天然結合剤と、を含み、前記繊維ウェブが天然繊維を含み、前記天然繊維は、前記単層不織布の総重量に基づいて、約８５重量％〜約９９．９９重量％の量で前記単層不織布中に存在し、前記硬化天然結合剤は、改質セルロース及び強化剤を、約１：２〜約１：１０００の強化剤対改質セルロースの重量比で含み、前記改質セルロースは、ＣＭＣ及び／又はＣＭＣナトリウムを含み、前記強化剤は、架橋剤及び／又は湿潤強度剤を含み、前記架橋剤は、２つ以上のカルボキシル基を有するカルボン酸を含み、前記湿潤強度剤は、ハロゲン化物基、塩化物基、フッ化物基、ヒドロキシル基、及びこれらの組み合わせからなる群から選択される少なくとも１つの反応性官能基を含む、
単層不織布。
【請求項１０４】
前記単層不織布がラテックスを含めていない、請求項１０３に記載の単層不織布。
【請求項１０５】
前記不織布がホルムアルデヒドを含めていない、請求項１０３に記載の単層不織布。
【請求項１０６】
前記天然繊維が、セルロース系繊維、改質セルロース系繊維、化学処理されたセルロース系繊維、熱化学処理されたセルロース系繊維、機械処理されたセルロース系繊維、熱機械処理されたセルロース系繊維、又はこれらの組み合わせを含む、請求項１０３に記載の不織布。
【請求項１０７】
２つ以上のカルボキシル基を有する前記カルボン酸が、クエン酸、シュウ酸、マロン酸、コハク酸、グルタル酸、アジピン酸、リンゴ酸、ポリアクリル酸、又はこれらの組み合わせを含む、請求項１０３に記載の不織布。
【請求項１０８】
前記湿潤強度剤が、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、請求項１０３に記載の単層不織布。
【請求項１０９】
前記単層不織布がセルロース結合エアレイド（ＣＢＡＬ）不織布である、請求項１０３に記載の単層不織布。
【請求項１１０】
前記単層不織布が天然結合エアレイド（ＮＢＡＬ）不織布である、請求項１０３に記載の単層不織布。
【請求項１１１】
前記天然繊維がセルロース系繊維を含み、前記単層不織布が生分解性である、請求項１０３に記載の単層不織布。
【請求項１１２】
前記天然繊維が生分解性セルロース系繊維を含み、前記硬化天然結合剤は生分解性改質セルロースを含み、前記不織布は、生分解性度が約９９％以上であることを特徴とし、前記生分解性度は、ＩＳＯ  １７５５６：２００３  Ｅに従って測定された土壌中の好気性生分解性を指す、請求項１０３に記載の単層不織布。
【請求項１１３】
請求項１０３に記載の単層不織布から形成された物品であって、ワイプ、ウェットワイプ、ベビーワイプ、消毒用ワイプ、フラッシャブルワイプ、分散性ワイプ、ティッシュ、タオル、ダブルリクレープ（ＤＲＣ）物品、医療用ドレープ、包帯、キャップ、フェイスマスク、外科用スクラブ、医療用ガウン、フィルタ、おむつ、パッド、包装材、断熱材、カーペット、内装材、布地乾燥機用シート、使い捨て織物、イヤホン保護カバー、断熱材、壁紙、シードブランケット、農業用ラップ、及びこれらの組み合わせからなる群から選択される、物品。
【発明の詳細な説明】
【技術分野】
【０００１】
本開示は、不織布のための結合剤組成物、より具体的には、ラテックスフリーかつホルムアルデヒドフリーの不織布材料のための結合剤組成物、並びにその製造方法及び使用方法に関する。
【背景技術】
【０００２】
不織布は、全般に、ヘルスケア及び外科用布地、ワイプ、吸収性衛生製品、衣料品、家具、建築、濾過、及びエンジニアリングを含む、多様な特性を有する広範な消費者向け製品及び工業製品に使用される。不織布材料は、任意の手段によってウェブに形成され、製織又は編成を除く任意の手段によって相互に結合された、任意の性質又は由来の繊維、連続フィラメント（例えば、繊維前駆体）、又はチョップドヤーンのシートである。
【０００３】
いくつかの不織布は、例えば、スパンボンド不織布及びメルトブロー不織布のように、結合（ボンド）工程がウェブ形成プロセスの不可欠な部分である場合に、それらがその後更に結合された場合であっても、処理されるのに十分な成形後ウェブ強度を有する。他のほとんどのウェブは、成形時の強度が比較的低く、不織布ウェブをその意図された最終用途に適したものにするために、追加の結合工程（例えば、化学結合（ケミカルボンド））を必要とする場合がある。
【０００４】
不織布製品における化学結合は通常、ラテックス結合剤の使用を指し、ラテックス結合剤は、少なくとも最新の不織布自体と同じほど長い間存在している。ラテックス結合剤の利点は、その全体的な汎用性及び実用性である。しかしながら、ラテックス結合剤は高価であり、最低限の目標品質を達成するために大量の結合剤を使用する必要がある。更に、ラテックス結合剤は、非生分解性、揮発性有機化合物の放出及びホルムアルデヒドの形成に関係した環境及び健康上の問題を引き起こす可能性がある。不織布製造における別の問題は、高い塵埃濃度であり、ラテックス結合剤ではその制御が困難になることがあり、場合により、健康、安全及び環境への影響が懸念される。
【０００５】
熱結合（サーマルボンド）エアレイド（thermal-bonded airlaid：ＴＢＡＬ）不織布は、概して結合剤を使用せずに製造され、したがって木材パルプ及び比較的多量（例えば、３１重量％）の二成分繊維のみを含有するために、原材料の製造コストは、マルチボンドエアレイド（multi-bonded airlaid：ＭＢＡＬ）不織布の生産コストよりも大幅に高くなる。概して、ＭＢＡＬ不織布は、パルプ繊維、二成分繊維（例えば、２０重量％）及びラテックス結合剤（例えば、６重量％）で製造することができる。しかしながら、ＭＢＡＬ不織布は、ＴＢＡＬ不織布と同じ所望の物理的特性を発揮するためには比較的高い目付重量を必要とする。更に、従来のＭＢＡＬ不織布は、環境上及び健康上の問題を引き起こす恐れのあるラテックス結合剤を使用する。ＴＢＡＬ不織布及びＭＢＡＬ不織布は、多層不織布を指す（例えば表す）が、単層の化学結合された不織布も、ラテックスを含有し得る（例えば、ラテックス結合エアレイド（latex-bonded airlaid：ＬＢＡＬ））。したがって、ラテックスフリーかつホルムアルデヒドフリーの結合剤で結合された不織布（例えば、多層不織布、単層不織布）の開発が依然として必要とされている。
【発明の概要】
【課題を解決するための手段】
【０００６】
本明細書に、不織布であって、不織布の総重量に基づいて、約８５重量％〜約９９．９９重量％の量の繊維ウェブと、不織布の総重量に基づいて、約０．０１重量％〜約１５重量％の量の硬化天然結合剤と、を含み、繊維ウェブが、天然繊維及び合成繊維を含み、天然繊維は、不織布の総重量に基づいて、約７０重量％〜約９０重量％の量で不織布中に存在し、合成繊維は、不織布の総重量に基づいて、約１０重量％〜約３０重量％の量で不織布中に存在し、硬化天然結合剤は、改質セルロース及び強化剤を、約１：２〜約１：１０００の強化剤対改質セルロースの重量比で含み、改質セルロースは、カルボキシメチルセルロース（carboxymethylcellulose：ＣＭＣ）及び／又はカルボキシメチルセルロースナトリウム（ＣＭＣナトリウム）を含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、不織布が開示される。
【０００７】
本明細書に、多層不織布であって、多層不織布の総重量に基づいて、約８５重量％〜約９９．９９重量％の量の繊維ウェブと、多層不織布の総重量に基づいて、約０．０１重量％〜約１５重量％の量の硬化天然結合剤と、を含み、繊維ウェブが、第１の外層、第２の外層、及び任意選択的に１つ以上の中間層を含み、１つ以上の中間層は、第１の外層と第２の外層との間に配置され、第１の外層、第２の外層、又は第１の外層及び第２の外層の両方が硬化天然結合剤を含み、繊維ウェブの各層は、天然繊維及び合成繊維を含み、硬化天然結合剤は、改質セルロース及び強化剤を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、多層不織布も開示される。
【０００８】
本明細書に、不織布を製造する方法が更に開示され、この方法は、（ａ）複数の繊維を繊維ウェブに形成する工程であって、繊維ウェブが、天然繊維及び合成繊維を含み、天然繊維は、繊維ウェブの総重量に基づいて、約７０重量％〜約９０重量％の量で繊維ウェブ中に存在し、合成繊維は、繊維ウェブの総重量に基づいて、約１０重量％〜約３０重量％の量で繊維ウェブ中に存在する、工程と、（ｂ）繊維ウェブの少なくとも一部を水性天然結合剤と接触させて結合剤含浸繊維ウェブを形成する工程であって、水性天然結合剤が、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを硬化させて不織布を形成する工程であって、不織布が、不織布の総重量に基づいて、約８５重量％〜約９９．９９重量％の量の繊維ウェブを含み、不織布は、不織布の総重量に基づいて、約０．０１重量％〜約１５重量％の量の硬化天然結合剤を含む、工程と、を含む。
【０００９】
本明細書に、多層不織布を製造する方法が更に開示され、この方法は、（ａ）ドライレイドプロセスによって複数の繊維を多層繊維ウェブに形成する工程であって、多層繊維ウェブが、第１の外層、第２の外層、及び任意選択的に１つ以上の中間層を含み、１つ以上の中間層は、第１の外層と第２の外層との間に配置され、多層繊維ウェブの各層は、天然繊維及び合成繊維を含む、工程と、（ｂ）第１の外層の少なくとも一部及び／又は第２の外層の少なくとも一部を水性天然結合剤と接触させて結合剤含浸繊維ウェブを形成する工程であって、水性天然結合剤が、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを硬化させて多層不織布を形成する工程であって、多層不織布が、多層不織布の総重量に基づいて、約８５重量％〜約９９．９９重量％の量の多層繊維ウェブを含み、多層不織布は、多層不織布の総重量に基づいて、約０．０１重量％〜約１５重量％の量の硬化天然結合剤を含む、工程と、を含む。
【００１０】
本明細書に、多層不織布であって、多層不織布の総重量に基づいて、約９８重量％の量の繊維ウェブと、多層不織布の総重量に基づいて、約２重量％の量の硬化天然結合剤と、を含み、繊維ウェブが、第１の外層、第２の外層、及び任意選択的に１つ以上の中間層を含み、１つ以上の中間層は、第１の外層と第２の外層との間に配置され、第１の外層、第２の外層、又は第１の外層及び第２の外層の両方が硬化天然結合剤を含み、繊維ウェブの各層は、天然繊維及び合成繊維を含み、天然繊維は、不織布の総重量に基づいて、約８０重量％の量で不織布中に存在し、合成繊維は、不織布の総重量に基づいて、約１８重量％の量で不織布中に存在し、硬化天然結合剤は、改質セルロース及び強化剤を含み、硬化天然結合剤は、強化剤対改質セルロースの重量比が約１：２〜約１：１，０００であることを特徴とし、改質セルロースはＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、多層不織布を更に開示する。
【００１１】
本明細書に、単層不織布であって、単層不織布の総重量に基づいて、約８５重量％〜約９９．９９重量％の量の繊維ウェブと、単層不織布の総重量に基づいて、約０．０１重量％〜約１５重量％の量の硬化天然結合剤と、を含み、繊維ウェブが天然繊維を含み、天然繊維は、単層不織布の総重量に基づいて、約８５重量％〜約９９．９９重量％の量で単層不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、単層不織布を更に開示する。
【００１２】
本開示の方法の好適な実施形態の詳細な説明のために、ここで添付図面を参照する。
【図面の簡単な説明】
【００１３】
【図１Ａ】それぞれ、クエン酸又は湿潤強度剤を含有する天然結合剤と、セルロース系パルプ繊維（ＣＭＣ及び／又はＣＭＣナトリウム）との提案される反応機構を示す。
【図１Ｂ】それぞれ、クエン酸又は湿潤強度剤を含有する天然結合剤と、セルロース系パルプ繊維（ＣＭＣ及び／又はＣＭＣナトリウム）との提案される反応機構を示す。
【図２】多層不織布の概略図である。
【発明を実施するための形態】
【００１４】
本明細書では、不織布並びにその製造方法及び使用方法が開示される。一態様では、不織布は、不織布の総重量に基づいて、約８５重量％〜約９９．９９重量％の量の繊維ウェブと、不織布の総重量に基づいて、約０．０１重量％〜約１５重量％の量の硬化天然結合剤と、を含み得、繊維ウェブが、天然繊維及び合成繊維を含み、天然繊維は、不織布の総重量に基づいて、約７０重量％〜約９０重量％の量で不織布中に存在し、合成繊維は、不織布の総重量に基づいて、約１０重量％〜約３０重量％の量で不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む。いくつかの態様では、不織布は、多層不織布であってもよい。
【００１５】
本明細書では、単層不織布並びにその製造方法及び使用方法が更に開示される。一態様では、本明細書に開示される単層不織布は、不織布の総重量に基づいて、約８５重量％〜約９９．９９重量％の量の繊維ウェブと、不織布の総重量に基づいて、約０．０１重量％〜約１５重量％の量の硬化天然結合剤と、を含み得、繊維ウェブが天然繊維を含み、天然繊維は、不織布の総重量に基づいて、約８５重量％〜約９９．９９重量％の量で不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む。一態様では、単層不織布を製造する方法は、例えば、天然結合エアレイド（natural-bonded airlaid：ＮＢＡＬ）技術及び／又はセルロース結合エアレイド（cellulose-bonded airlaid：ＣＢＡＬ）技術を含み得る。
【００１６】
一態様では、本明細書に開示される不織布の製造方法は、全般に、（ａ）複数の繊維を繊維ウェブに形成する工程であって、繊維ウェブが、天然繊維及び合成繊維を含み、天然繊維は、繊維ウェブの総重量に基づいて、約７０重量％〜約９０重量％の量で繊維ウェブ中に存在し、合成繊維は、繊維ウェブの総重量に基づいて、約１０重量％〜約３０重量％の量で繊維ウェブ中に存在する、工程と、（ｂ）繊維ウェブの少なくとも一部を水性天然結合剤と接触させて結合剤含浸繊維ウェブを形成する工程であって、水性天然結合剤が、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを硬化させて不織布を形成する工程であって、不織布が、不織布の総重量に基づいて、約８５重量％〜約９９．９９重量％の量の繊維ウェブを含み、不織布は、不織布の総重量に基づいて、約０．０１重量％〜約１５重量％の量の硬化天然結合剤を含む、工程と、を含み得る。
【００１７】
本明細書で使用される用語は、概して、本開示の文脈内で、及び各用語が使用される特定の文脈において、当該技術分野における通常の意味を有する。いくつかの用語を、本開示の組成物及び方法、並びにそれらを製造する方法及び使用する方法について、説明する際の更なる指針を提供するために以下に定義する。
【００１８】
本明細書及び添付の特許請求の範囲で使用される場合、単数形「ａ」、「ａｎ」、及び「ｔｈｅ」は、文脈から別途明確に規定されない限り、複数の指示対象を含む。したがって、例えば、「１つの組成物（a compound）」への言及は、複数の組成物を含む。
【００１９】
用語「約」又は「およそ」は、当業者によって測定される特定の値の許容可能な誤差範囲内を意味し、値がどのように測定されるか、すなわち測定システムの制約に部分的に左右される。例えば、「約」は、当技術分野の慣行に従って、３以内又は３を超える誤差を意味してもよい。あるいは、「約」は、所与の値の最大２０％、あるいは最大１０％、あるいは最大５％、あるいは最大１％の範囲を意味してもよい。あるいは、特にシステム又はプロセスに関して、この用語は、ある値の同じ桁内、５倍以内、及び２倍以内の大きさの範囲内を意味してもよい。
【００２０】
本明細書で使用される場合、用語「重量パーセント」（重量％）は、（ｉ）材料中の構成要素又は成分の重量を材料の重量のパーセンテージとして言及すること、又は（ｉｉ）材料中の構成要素又は成分の重量を最終的な不織布材料又は製品の重量のパーセンテージとして言及することのいずれかを意味する。
【００２１】
本明細書で使用される場合、用語「目付重量」は、所与の面積当たりの配合物の重量を指す。測定単位の例としては、頭字語（ｇｓｍ）で表されるグラム毎平方メートル（ｇ／ｍ２）が挙げられる。
【００２２】
本明細書で使用される場合、用語「ｇｌｉ」、「ｇ／ｉｎ」、及び「Ｇ／ｉｎ」は、「グラム毎リニアインチ」又は「グラム力毎インチ」を指す。これは、引張強度試験用の試験サンプルの、長さではなく幅を指す。
【００２３】
本明細書で使用される場合、「水性」は、水及び実質的に水から構成される混合物を意味する。
【００２４】
本明細書で使用される場合、用語「繊維」、「繊維状」及び類似の用語は、約１００超、あるいは約５００超、あるいは約１，０００超、あるいは約１０，０００超のアスペクト比（長さ対厚さ）を呈する細長い形態を有する材料を包含することが意図される。
【００２５】
本明細書に開示される不織布は、任意の好適な方法を使用して製造することができる。
【００２６】
いくつかの態様では、本明細書に開示される不織布の製造方法が、複数の繊維を繊維ウェブに形成する工程であって、繊維ウェブは、天然繊維及び合成繊維を含む、工程を含み得る。そのような態様では、不織布は、本明細書に開示される多層不織布であってもよく、多層不織布は多層繊維ウェブを含む。天然繊維は、繊維ウェブの総重量に基づいて、約５０重量％〜約９９重量％、あるいは約６０重量％〜約９５重量％、あるいは約７０重量％〜約９０重量％、あるいは約７５重量％〜約８５重量％、あるいは約７７．５重量％〜約８２．５重量％の量で繊維ウェブ（例えば、多層繊維ウェブ）中に存在してもよい。合成繊維は、繊維ウェブの総重量に基づいて、約１重量％〜約５０重量％、あるいは約５重量％〜約４０重量％、あるいは約１０重量％〜約３０重量％、あるいは約１５重量％〜約２５重量％、あるいは約１７．５重量％〜約２２．５重量％の量で繊維ウェブ（例えば、多層繊維ウェブ）中に存在してもよい。
【００２７】
他の態様では、本明細書に開示される不織布の製造方法が、複数の繊維を繊維ウェブに形成する工程であって、繊維ウェブは、（合成繊維を含まず）天然繊維を含む工程を含み得る。そのような態様では、不織布は、単層不織布であってもよく、単層不織布は単層繊維ウェブを含む。天然繊維は、繊維ウェブの総重量に基づいて、１００重量％の量で繊維ウェブ（例えば、単層繊維ウェブ）中に存在してもよい。繊維ウェブ（例えば、単層繊維ウェブ）は、合成繊維を実質的に含まなくてもよい。そのような態様では、繊維ウェブ（例えば、単層繊維ウェブ）は、天然繊維を含むか、天然繊維からなるか、又は本質的に天然繊維からなってもよい。そのような態様では、繊維ウェブ（例えば、単層繊維ウェブ）は、合成繊維を含めていなくてもよい。
【００２８】
本明細書で使用される場合、「不織布」又は「不織布材料」は、任意の手段によってウェブに形成され、少なくとも本明細書に記載される天然結合剤によって相互に結合され、ウェブの形成及び／又は結合に製織又は編成が関与しない、任意の性質又は由来の繊維、連続フィラメント、又はチョップドヤーンのシートを指す。更に、本明細書の開示の目的のために、「不織布」又は「不織布材料」は、少なくとも化学結合された（例えば、本明細書に開示される天然結合剤などの接合媒体又は結合剤を使用した結合など）繊維、フィラメント、溶融プラスチック又はプラスチックフィルム製のシート構造又はウェブ構造を指すが、熱結合（例えば、熱可塑性繊維の場合の繊維の溶融）、機械的結合（例えば、ランダムウェブ又はランダムマットの場合の繊維の機械的結合）などの他の種類の結合を使用して不織布を製造してもよい。ウェブ結合プロセスは、ウェブに完全性を付与し、得られる材料は、多くの場合、布地と呼ばれる。多くの場合、特性及び外観を向上させるために、布地に更なる機械的仕上げ加工及び／若しくは化学的仕上げ加工又はその両方を施すことができる。当業者によって、また本開示の助けを借りて理解されるように、繊維の選択と共にこれら全てのプロセスは、不織布の構造及び特性を決定する。
【００２９】
本明細書に記載される不織布を作り上げるために、従来の湿式積層（ウェットレイド）プロセス、エアレイイング及びカーディングなどの乾式成形プロセス、又はスパンレース若しくはエアレイドなどの任意の他の好適な形成技術が挙げられるがこれらに限定されない、様々なプロセスを使用することができる。一態様では、不織布はエアレイドプロセスによって調製することができる。不織布材料の製造に好適なプロセス及び装置は、米国特許第４，３３５，０６６号；同第４，７３２，５５２号；同第４，３７５，４４８号；同第４，３６６，１１１号；同第４，３７５，４４７号；同第４，６４０，８１０号；同第２０６，６３２号；同第２，５４３，８７０号；同第２，５８８，５３３号；同第５，２３４，５５０号；同第４，３５１，７９３号；同第４，２６４，２８９号；同第４，６６６，３９０号；同第４，５８２，６６６号；同第５，０７６，７７４号；同第８７４，４１８号；同第５，５６６，６１１号；同第６，２８４，１４５号；同第６，３６３，５８０号及び同第６，７２６，４６１号にてより詳細に記載され、これらの各々の全体が参照により本明細書に組み込まれる。
【００３０】
一態様では、繊維ウェブは、任意の好適な方法を使用して製造することができる。全般に、ウェブ形成プロセスは、繊維又はフィラメントを分散させて、シート又はウェブ（例えば、単層繊維ウェブ）を形成するプロセスであり、また、ウェブを積み重ねて、バットとも呼ばれる多層ウェブを形成することもできる。一態様では、多層繊維ウェブは、第１の外層、第２の外層、及び任意選択的に１つ以上の中間層を含み得、１つ以上の中間層は、第１の外層と第２の外層との間に配置される。
【００３１】
一態様では、多層ウェブは、第１の外層、第２の外層、及び任意選択的に１つ以上の中間層を含み得、各層は、その隣接する層の組成とは異なる組成を有する。
【００３２】
いくつかの態様では、本明細書でより詳細に記載されるように、繊維は、多層ウェブの厚さにわたって合成繊維濃度勾配を有する多層ウェブ中に配置されてもよい。例えば、繊維を１つ以上の成形ヘッドに搬送して、そのような繊維を所望の順序で堆積させ、別々の層を有する多層ウェブ（例えば、多層ウェブの厚さにわたって合成繊維濃度勾配を有する多層ウェブ）を製造することができる。
【００３３】
他の態様では、１つ以上の層は、多層ウェブを製造するために組み合わせることの可能な別々のシート又はウェブに形成することができ、多層ウェブは、多層ウェブの厚さにわたって合成繊維濃度勾配を有する。例えば、１つ以上の層又はウェブを予め製造し、その後更なる層と組み合わせてもよい。所望の量及び種類の繊維を搬送する１つ以上の成形ヘッドを各層に使用して、所望の層組成物を製造してもよい。
【００３４】
多層ウェブを形成する方法は、米国特許公開第Ｎｏ．２０１８０００１５９１（Ａ）号に更に詳細に記載され、その全体が参照により本明細書に組み込まれる。
【００３５】
いくつかの態様では、複数の繊維を繊維ウェブ（例えば、単層繊維ウェブ、多層繊維ウェブ）に形成する工程は、ウェットレイドプロセスであり得る。他の態様では、複数の繊維を繊維ウェブ（例えば、単層繊維ウェブ、多層繊維ウェブ）に形成する工程は、ドライレイドプロセスであり得る。更に他の態様では、複数の繊維を繊維ウェブ（例えば、単層繊維ウェブ、多層繊維ウェブ）に形成する工程は、スパンレイドプロセスであり得る。
【００３６】
概して、繊維状材料を湿式積層して乾燥ラップ及び紙などのシートを形成するための技術は、当該技術分野において周知である。好適な湿式積層技術としては、ハンドシート製造（hand sheeting）、及びその全体が参照により本明細書に組み込まれる米国特許第３，３０１，７４６号に開示されているような紙製造機による湿式積層が非限定的に挙げられる。湿式積層の原理は、紙の製造と同様である。違いは、ウェットレイド不織布材料中に存在する合成繊維の量にある。水と繊維との希釈スラリーを移動ワイヤスクリーン上に堆積させ、水気を切ってウェブを形成することができる。ウェブ（例えば、単層繊維ウェブ、多層繊維ウェブ）をローラ間でプレスすることにより、更に脱水及び固化させ、乾燥させてもよい。ウェブ形成プロセスに続いて、結合剤（例えば、天然結合剤）を含浸させてもよい。ランダムに配向されたウェブ（例えば、単層繊維ウェブ、多層繊維ウェブ）の強度は、ウェットレイド不織布の布地の平面内の全ての方向で類似している。
【００３７】
ドライレイドプロセスは、参照によりその全体が本明細書に組み込まれる米国特許第７９７，７４９号にてより詳細に記載されている、カーディングとして知られる機械的プロセスを含み得る。カーディングプロセスは、繊維を形成ワイヤ上に集める際に繊維の配向をランダム化するための気流構成要素を含み得る。典型的には、機械的カーディングプロセスでは、繊維長は３８〜６０ｍｍの範囲内であってもよい。カードの設定によっては、繊維長がより長くてもよい。Ｔｒｕｚｓｃｈｌｅｒ−Ｆｌｉｅｓｓｎｅｒ  ＥＷＫ−４１３カードなどのいくつかの機械的カードでは、繊維の長さが３８ｍｍよりも大幅に短くても実行することができる。
【００３８】
一態様では、ドライレイドプロセスは、エアレイドプロセス（例えば、空気成形プロセス）を含み得る。エアレイドプロセスは、空気流、重力、及び求心力のみを使用して、繊維ウェブ（例えば、単層繊維ウェブ、多層繊維ウェブ）をウェブ結合プロセス（例えば、天然結合剤による化学結合）に搬送する移動成形ワイヤ上に繊維の流れを堆積させる。エアレイドプロセスは、例えば、典型的には長さ６ｍｍ未満であり、繊維間の結合力が低く、静電気を発生させる可能性が低い短繊維の均一なウェブ（例えば、単層繊維ウェブ、多層繊維ウェブ）を形成するのに有効である。これらの空気駆動式のプロセスで利用される主繊維は木材パルプであり、長さが３ｍｍ以下であるため、高スループットで加工することができる。典型的には、１２ｍｍを超える繊維長は、エアレイドプロセスでは商業上実用的ではない。パルプ由来の空気成形不織布ウェブは、例えばオーブンを通過させることによって空気成形ウェブが加熱されると、エアレイドウェブが溶融して更に結合することの可能な熱可塑性繊維を組み込むことができる。理論に束縛されるものではないが、１００％熱可塑性繊維の層を空気成形することが可能である。しかしながら、繊維スループット率は、典型的には、繊維が長くなると大幅に低下する。エアレイドプロセスは、米国特許第４，０１４，６３５号及び同第４，６４０，８１０号にてより詳細に記載されている。これらの各々の全体が参照により本明細書に組み込まれる。
【００３９】
概して、スパンレイド（スパンボンドとしても知られる）プロセス及びメルトブロープロセスは、スパンメルトプロセスの一種であり、「スパンメルト」は、熱可塑性ポリマーから直接に不織布繊維ウェブを製造することを説明する包括的な用語である。スパンレイドプロセス中に、ポリマー顆粒を溶融させ、溶融したポリマーを紡糸口金から押し出すことで、連続的なポリマーフィラメントを形成し、これらを次いで冷却し、コンベヤ上に堆積させて繊維ウェブを形成することができる。ポリマーフィラメントは、自身の温度によってコンベヤ上で相互に接着することができるが、そのような結合は概して不十分であり、スパンレイド繊維ウェブは、例えば本明細書に開示される天然結合剤を使用することによる更なる結合を必要とする。
【００４０】
一態様では、複数の繊維は、天然繊維（例えば、セルロース系繊維又はセルロース繊維）、合成繊維、又はこれらの両方を含み得る。木材パルプ由来のものなどの任意の天然由来のセルロース繊維を含む、当該技術分野において既知の任意のセルロース系繊維を、ウェブを形成するために使用することができる。ウェブを形成するための本開示での使用に好適な天然繊維の非限定的な例としては、木材セルロース；コットンリンターパルプ；セルロース系繊維；改質セルロース（例えば、改質セルロース系繊維）；架橋セルロース系繊維などの化学的に改質されたセルロース（例えば、化学処理セルロース系繊維）；高度に精製されたセルロース系繊維；クラフト蒸解繊維、前加水分解クラフト蒸解セルロース系繊維、ソーダ蒸解セルロース系繊維、亜硫酸塩蒸解セルロース系繊維などの蒸解セルロース系繊維；熱化学処理されたセルロース系繊維、機械的に処理されたセルロース系繊維、熱機械処理されたセルロース系繊維；松、モミ、トウヒなどの針葉樹由来のセルロース系繊維；ユーカリなどの広葉樹由来のセルロース系繊維；エスパルト、バガス、ケンプ、亜麻、麻、ケナフ、及び他の木質繊維源及びセルロース系繊維源などに由来するセルロース系繊維など；又はこれらの組み合わせが挙げられるが、これらに限定されない。ウェブを形成するための本開示での使用に好適な天然繊維の非限定的な例としては、Ｇｅｏｒｇｉａ−Ｐａｃｉｆｉｃから入手可能な漂白クラフト（Kraft）サザンパイン繊維であるＦＯＬＥＹ  ＦＬＵＦＦＳ繊維；Ｇｅｏｒｇｉａ−Ｐａｃｉｆｉｃから入手可能な南部針葉樹フラッフパルプであるセルロースパルプ繊維；Ｇｅｏｒｇｉａ−Ｐａｃｉｆｉｃから入手可能な高度に精製されたセルロース繊維であるＨＰＦ；Ｇｅｏｒｇｉａ−Ｐａｃｉｆｉｃから入手可能な漂白及び剥脱処理された南部針葉樹クラフトであるＦＦＬＥ繊維；再生セルロース繊維から製造されるビスコース繊維又はレーヨン繊維；乾湿式紡糸を使用してパルプ（漂白木材パルプ）を溶解して形成されたレーヨンの形態であるリヨセル繊維；木材から製造されるリヨセル繊維の一種である、Ｌｅｎｚｉｎｇから入手可能なＴＥＮＣＥＬセルロール繊維；及び、Ｗｅｙｅｒｈａｅｕｓｅｒから入手可能なユーカリパルプであるＴ  ７３０広葉樹パルプが挙げられる。
【００４１】
一態様では、セルロース系繊維は、化学処理されたセルロース系繊維を含む。いくつかの態様では、化学的に処理されたセルロース繊維は、架橋セルロース系繊維；ポリヒドロキシ化合物処理セルロース系繊維；多価カチオン含有化合物（例えば、多価金属イオン塩）で処理されたセルロース系繊維など、又はこれらの組み合わせを含み得る。
【００４２】
セルロース系繊維の処理に好適なポリヒドロキシ化合物の非限定的な例としては、グリセロール、トリメチロールプロパン、ペンタエリスリトール、ポリビニルアルコール、部分加水分解ポリ酢酸ビニル、完全加水分解ポリ酢酸ビニルなど、又はこれらの組み合わせが挙げられる。
【００４３】
セルロース系繊維を処理するために、任意の好適な多価金属イオンを使用することができる。セルロース系繊維の処理に適した多価金属イオンの非限定的な例としては、遷移金属、ベリリウム、マグネシウム、カルシウム、ストロンチウム、バリウム、チタン、ジルコニウム、バナジウム、クロム、モリブデン、タングステン、マンガン、鉄、コバルト、ニッケル、銅、亜鉛、アルミニウム、スズなど、又はこれらの組み合わせが挙げられる。
【００４４】
セルロース系繊維を処理するために、任意の好適な多価金属イオン塩を使用することができる。セルロース系繊維の処理に適した多価金属イオン塩は、多価金属イオン（例えば、遷移金属、ベリリウム、マグネシウム、カルシウム、ストロンチウム、バリウム、チタン、ジルコニウム、バナジウム、クロム、モリブデン、タングステン、マンガン、鉄、コバルト、ニッケル、銅、亜鉛、アルミニウム、スズなど、又はこれらの組み合わせ）の塩（例えば、塩化物、硝酸塩、硫酸塩、ホウ酸塩、臭化物、ヨウ化物、フッ化物、窒化物、過塩素酸塩、リン酸塩、水酸化物、硫化物、炭酸塩、重炭酸塩、酸化物、アルコキシド、フェノキシド、亜リン酸塩、次亜リン酸塩、ギ酸塩、酢酸塩、酪酸塩、ヘキサン酸塩、アジピン酸塩、クエン酸塩、乳酸塩、シュウ酸塩、プロピオン酸塩、サリチル酸塩、グリシン酸塩、酒石酸塩、グリコール酸塩、スルホン酸塩、ホスホン酸塩、グルタミン酸塩、オクタン酸塩、安息香酸塩、グルコン酸塩、マレイン酸塩、コハク酸塩、４，５−ジヒドロキシベンゼン−１，３−ジスルホン酸塩など、又はこれらの組み合わせ）を含む。多価金属イオン塩と任意の好適な錯化剤（例えば、アミン、エチレンジアミン四酢酸（ethylenediaminetetra-acetic acid：ＥＤＴＡ）、ジエチレントリアミン五酢酸（diethylenetriaminepenta-acetic acid：ＤＩＰＡ）、ニトリロ三酢酸（nitrilotri-acetic acid：ＮＴＡ）、２，４−ペンタンジオン、アンモニアなど、又はこれらの組み合わせ）との錯体を、セルロース系繊維の処理に使用することもできる。
【００４５】
化学処理されたセルロース系繊維及びその製造方法は、米国特許第５，４９２，７５９号；同第５，６０１，９２１号及び同第６，１５９，３３５号にてより詳細に記載され、これらの各々の全体が参照により本明細書に組み込まれる。
【００４６】
繊維ウェブが天然繊維を含む態様では、不織布（例えば、単層不織布）は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。このような態様では、繊維ウェブ（例えば、単層繊維ウェブ）は、天然繊維を含むか、天然繊維からなるか、又は天然繊維から本質的になることができる。そのような態様では、繊維ウェブ（例えば、単層繊維ウェブ）は、合成繊維を含めていなくてもよい。全般に、用語「生分解性」は、細菌、真菌などの生物の作用によって分解又は腐敗することができる材料を指す。一態様では、繊維ウェブ（例えば、単層繊維ウェブ）は、生分解性度が１００％であることを特徴とすることができ、生分解性度は、ＩＳＯ  １７５５６：２００３  Ｅに従って測定された土壌中の好気性生分解性を指す。
【００４７】
一態様では、繊維ウェブ（例えば、単層繊維ウェブ）は天然繊維を含み得、天然繊維は生分解性セルロース系繊維を含む。そのような態様では、繊維ウェブ（例えば、単層繊維ウェブ）は、生分解性セルロース系繊維を含むか、生分解性セルロース系繊維からなるか、又は生分解性セルロース系繊維から本質的になることができる。
【００４８】
一態様では、複数の繊維は、合成繊維を含み得る。ウェブを形成するための本開示での使用に好適な合成繊維の非限定的な例としては、アクリル系ポリマー、ポリアミド（例えば、ナイロン６、ナイロン６／６、ナイロン１２、ポリアスパラギン酸、ポリグルタミン酸など）、ポリアミン、ポリイミド、ポリアクリル酸（例えば、ポリアクリルアミド、ポリアクリロニトリル、メタクリル酸とアクリル酸とのエステルなど）、ポリカーボネート（例えば、ポリビスフェノールＡカーボネート、ポリプロピレンカーボネートなど）、ポリジエン（例えば、ポリブタジエン、ポリイソプレン、ポリノルボルネンなど）、ポリエポキシド、ポリエステル（例えば、ポリエチレンテレフタレート、ポリブチレンテレフタレート、ポリトリメチレンテレフタレート、ポリカプロラクトン、ポリグリコリド、ポリラクチド、ポリヒドロキシブチレート、ポリヒドロキシバレレート、ポリエチレンアジペート、ポリブチレンアジペート、ポリプロピレンサクシネートなど）、ポリエーテル（例えば、ポリエチレングリコール（ポリエチレンオキシド）、ポリブチレングリコール、ポリプロピレンオキシド、ポリオキシメチレン（パラホルムアルデヒド）、ポリテトラメチレンエーテル（ポリテトラヒドロフラン）、ポリエピクロロヒドリンなど）、ポリフルオロカーボン、ホルムアルデヒドポリマー（例えば、尿素ホルムアルデヒド、メラミン−ホルムアルデヒド、フェノールホルムアルデヒド）、天然ポリマー（例えば、セルロース誘導体、キトサン、リグニン、ワックスなど）、ポリオレフィン（例えば、ポリエチレン、ポリプロピレン、ポリブチレン、ポリブテン、ポリオクテンなど）、ポリフェニレン（例えば、ポリフェニレンオキシド、ポリフェニレンスルフィド、ポリフェニレンエーテルスルホンなど）、ケイ素含有ポリマー（例えば、ポリジメチルシロキサン、ポリカルボメチルシランなど）、ポリウレタン、ポリビニル（例えば、ポリビニルブチラール、ポリビニルアルコール、ポリビニルアルコールのエステル及びエーテル、ポリ酢酸ビニル、ポリスチレン、ポリメチルスチレン、ポリ塩化ビニル、ポリビニルピロリドン、ポリメチルビニルエーテル、ポリエチルビニルエーテル、ポリビニルメチルケトンなど）、ポリアセタール、ポリアリレート、及びコポリマー（例えば、ポリエチレン−コ−ビニルアセテート、ポリエチレン−コ−アクリル酸、ポリブチレンテレフタレート−コ−ポリエチレンテレフタレート、ポリラウリルラクタム−ブロック−ポリテトラヒドロフランなど）、ポリ乳酸（polylactic acid：ＰＬＡ）系ポリマー、ポリブチレンサクシネート（polybutylene succinate：ＰＢＳ）系ポリマー、これらの誘導体、これらのコポリマーなど、又はこれらの組み合わせが挙げられる。
【００４９】
いくつかの態様では、繊維ウェブは（生分解性の）天然繊維及び生分解性合成繊維、例えばＰＬＡ系ポリマー繊維及び／又はＰＢＳ系ポリマー繊維を含み得る。一態様では、生分解性合成繊維（例えば、ＰＬＡ系ポリマー繊維及び／又はＰＢＳ系ポリマー繊維）は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。このような態様では、生分解性合成繊維（例えば、ＰＬＡ系ポリマー繊維及び／又はＰＢＳ系ポリマー繊維）は、生分解性度が１００％であることを特徴とすることができ、生分解性度は、ＩＳＯ  １７５５６：２００３  Ｅに従って測定された土壌中の好気性生分解性を指す。繊維ウェブが天然繊維及び生分解性合成繊維を含む態様（例えば、ＰＬＡ系ポリマー繊維及び／又はＰＢＳ系ポリマー繊維）では、不織布（例えば、多層不織布）及び繊維ウェブ（例えば、多層繊維ウェブ）は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。このような態様では、不織布（例えば、多層不織布）及び繊維ウェブ（例えば、多層繊維ウェブは、生分解性度が１００％であることを特徴とすることができ、生分解性度は、ＩＳＯ  １７５５６：２００３  Ｅに従って測定された土壌中の好気性生分解性を指す。
【００５０】
繊維ウェブが天然繊維及び非生分解性合成繊維を含む態様では、不織布（例えば、多層不織布）は非生分解性であり得る。このような態様では、非生分解性合成繊維は、ポリエチレンテレフタレート（polyethylene terephthalate：ＰＥＴ）及び／又はポリエチレン（polyethylene：ＰＥ）を含み得る。例えば、非生分解性合成繊維は、本明細書に開示されるＰＥＴ及び／又はＰＥを含む二成分繊維を含み得る。全般に、用語「非生分解性」は、細菌、真菌などの生物の作用によって分解又は腐敗することができない材料を指す。
【００５１】
一態様では、合成繊維は、単成分繊維（すなわち、繊維中に単一の合成ポリマー又はコポリマー成分）、二成分繊維（すなわち、繊維中に２つの合成ポリマー又はコポリマー成分）、多成分繊維（すなわち、繊維中に２つを超える合成ポリマー又はコポリマー成分）、又はこれらの組み合わせを含み得る。
【００５２】
いくつかの態様では、合成繊維は、単成分繊維を含み得、単成分繊維は、ポリエチレン、ポリプロピレン、ポリエステル、ポリ乳酸など、又はこれらの組み合わせを含み得る。
【００５３】
いくつかの態様では、合成繊維は、多成分繊維、例えば、可逆熱特性を向上させた多成分繊維を含み得る。概して、多成分繊維は、熱エネルギーを吸収又は放出して熱流を低減又は除去する能力を有する、相変化材料などの温度調節材料を含有する。概して、相変化材料は、熱エネルギーを吸収又は放出して、温度安定化範囲で、又は温度安定化範囲内で熱流を低減又は除去する能力を有する、任意の物質又は物質の混合物を含み得る。温度安定化範囲は、特定の転移温度又は転移温度範囲を含み得る。本明細書に開示される不織布に使用される相変化材料は、典型的には、相変化材料が、例えば、液体状態と固体状態、液体状態と気体状態、固体状態と気体状態、又は２つの固体状態などの２つの状態間で転移するのに伴って相変化材料が熱を吸収又は放出している間、熱エネルギーの流動を妨げることができる。相変化は、典型的には一時的なものであり、相変化材料の潜熱が加熱又は冷却プロセス中に吸収又は放出されるまで生じる。熱エネルギーは相変化材料に貯蔵されるか、又は相変化材料から除去されることができ、相変化材料に、典型的には熱源又は冷熱源によって効果的に再投入することができる。適切な相変化材料を選択することにより、多成分繊維を、数多くの製品のうちのいずれか１つでの使用向けに設計することができる。可逆的な熱特性を向上させた多成分繊維は、参照によりその全体が本明細書に組み込まれる米国特許第６，８５５，４２２号に更に詳細に記載されている。
【００５４】
いくつかの態様では、合成繊維は、二成分繊維を含み得る。概して、二成分繊維は、芯と、芯を取り囲む鞘とを有することができ、芯及び鞘は異なるポリマーを含む。例えば、芯は第１のポリマーを含み、鞘は第２のポリマーを含み、第１のポリマーと第２のポリマーとは異なる（例えば、第１のポリマーと第２のポリマーとは溶融温度が異なる）。二成分繊維は、典型的には、エアレイド技術によって不織布材料を製造するために使用される。
【００５５】
二成分繊維は、それらの芯成分及び鞘成分として様々なポリマーを組み込むことができる。ＰＥ鞘又は改質ＰＥ鞘を有する二成分繊維は、典型的にはＰＥＴ芯又はポリプロピレン（polypropylene：ＰＰ）芯を有する。一態様では、二成分繊維は、ポリエステル製の芯と、ポリエチレン製の鞘とを有することができる。
【００５６】
一態様では、二成分繊維は、約６ｍｍ以上、あるいは約８ｍｍ以上、あるいは約１０ｍｍ以上、あるいは約１２ｍｍ以上、あるいは約３ｍｍ〜約３６ｍｍ、あるいは約４ｍｍ〜約２４ｍｍ、あるいは約５ｍｍ〜約１８ｍｍ、あるいは約６ｍｍ〜約１２ｍｍの長さを有することができる。本開示での使用に好適な二成分繊維は、同心型、偏心型、サイドバイサイド型、海島型、分割パイ型及び他の変形などの任意の好適な形状を有することができる。
【００５７】
部分的に延伸された、及び高度に延伸された二成分繊維及びホモポリマーを含む、本開示での使用に好適な二成分繊維に、様々な程度の伸張、延伸又は延伸比を使用することができる。これらの繊維は、様々なポリマーを含み得、部分的に延伸された芯、部分的に延伸された鞘、又は部分的に延伸された芯及び鞘を有してもよく、又は部分的に延伸されたホモポリマーであってもよい。いくつかの態様では、二成分繊維は、部分的に延伸された芯を有することができる。高度に延伸された二成分繊維は、本明細書で以下により詳細に記載される。
【００５８】
本開示での使用に好適な二成分繊維は、部分的に延伸されたポリエステル芯を、特にポリエチレン鞘を含む様々な鞘材料と共に利用する繊維を含み得る。部分的に延伸された二成分繊維と高度に延伸された二成分繊維との両方を同じ構造内で使用することで、これらの繊維がどのように構造に組み込まれるかに基づいて、特定の物理的特性及び性能特性を満たすのに活用することができる。部分的に延伸された二成分繊維が延伸される程度は、異なる延伸度が異なる性能の向上をもたらすため、範囲が限定されない。部分的に延伸された二成分繊維の範囲は、同心型、偏心型、サイドバイサイド型、海島型、分割パイ型、及び他の変形を含むがこれらに限定されない、様々な芯鞘構成を有する繊維を包含する。加えて、二成分繊維は、ポリエステル、ポリプロピレン、ナイロン、及び他の溶融紡糸可能なポリマーなどの部分的に延伸されたホモポリマーを含み得る。本開示での使用に好適な部分的に延伸された芯による二成分繊維の非限定的な例としては、ポリブチレンテレフタレート（polybutylene terephthalate：ＰＢＴ）製の芯を含む部分的に延伸された芯及びポリエチレン製の鞘による、Ｔｒｅｖｉｒａ（Ｂｏｂｉｎｇｅｎ，Ｇｅｒｍａｎｙ）から入手可能なＴＲＥＶＩＲＡ  Ｔ２６５二成分繊維が挙げられる。
【００５９】
本明細書で使用される場合、用語「部分的に延伸された芯」又は「部分的に延伸された繊維」は、その繊維形態において可能な限り高い強度又は強さを達成するまでは延伸又は伸張されていないが、繊維にある程度の配向又は結晶化度及び強度をもたらす程度まで延伸又は伸張されている、二成分繊維を含む繊維などの繊維の全体又は一部分を指す。したがって、部分的に延伸された芯による二成分繊維又は部分的に延伸されたホモポリマーは、物品に組み込まれた後でも更に伸張又は延伸させることが可能であり得る。これにより、部分的に延伸された芯による二成分繊維又は部分的に延伸されたホモポリマーは、物品内に組み込まれた状態でも、更に延伸されたとき、物品に更なる強度及び伸びを付与することが可能である。ホモポリマー又は二成分繊維は、典型的には、破損点近くまで伸張させて、その繊維形態に高レベルの結晶化度及び強度をもたらすことができる。フィラメントが繊維に切断される前のフィラメントの延伸又は伸張は、紡糸工程及び延伸工程の両方で起こり得る。「ドローダウン」としても知られる紡糸工程中の延伸は、溶融繊維が紡糸口金の面から引っ張られて紡糸フィラメントが延伸されるときに起こる。紡糸されたままのフィラメントが経年劣化によって脆化すると、延伸工程中に破断などの壊滅的な破損を引き起こす可能性があり、これを防止するために、ある程度の延伸が必要である。ホモポリマー及び二成分繊維の紡糸及び延伸は、米国特許第４，１１５，９８９号；同第４，２１７，３２１号；同第４，５２９，３６８号；同第４，６８７，６１０号；同第５，１８５，１９９号；同第５，３７２，８８５号及び同第６，８４１，２４５号にてより詳細に開示され、これらの各々の全体が参照により本明細書に組み込まれる。いくつかの繊維、糸、及び他の溶融紡糸又は押出材料は、未延伸と呼ばれる場合があるが、ポリマーが紡糸口金面から引き離される溶融紡糸段階の間にある程度延伸される。紡糸口金面から離れる際に繊維に張力が加えられない、いくつかの他の繊維、糸、及び他の溶融紡糸材料又は押出材料、例えば接着ポリマーもまた、未延伸と呼ばれ得る。本開示での使用に好適な未延伸ポリマー繊維は、米国特許第３，９３１，３８６号、同第４，０２１，４１０号、同第４，２３７，１８７号、同第４，４３４，２０４号、同第４，６０９，７１０号、同第５，２２９，０６０号、同第５，３３６，７０９号、同第５，６３４，２４９号、同第５，６６０，８０４号、同第５，７７３，８２５号、同第５，８１１，１８６号、同第５，８４９，２３２号、同第５，９７２，４６３号及び同第６，０８０，４８２号にてより詳細に開示されており、これらの各々の全体が、参照により本明細書に組み込まれる。
【００６０】
一態様では、二成分繊維は、高度に延伸された二成分繊維を含み得る。本明細書で使用される場合、「高度に延伸された」は、繊維に高度の分子配向をもたらし、繊維形態における強度を高めるような延伸又は伸張の最大レベル近くまで延伸又は伸張されているが、繊維に壊滅的な破損を発生させ、場合によっては破断させる程度まで過度に延伸又は過度に伸張はされていないものとして定義される。一態様では、二成分繊維は、様々な延伸又は伸張の程度で部分的に延伸された二成分繊維；高度に延伸された二成分繊維；及びこれらの混合物を含み得る。本開示での使用に好適な高度に延伸された二成分繊維の非限定的な例としては、特にポリエチレン鞘を含む様々な鞘材料を有する高度に延伸されたポリエステル芯による二成分繊維であり、それぞれＩｎｖｉｓｔａ（Ｓａｌｉｓｂｕｒｙ，ＮＣ）から入手可能な及びＴｒｅｖｉｒａ（Ｂｏｂｉｎｇｅｎ，Ｇｅｒｍａｎｙ）から入手可能なＩＮＶＩＳＴＡ  Ｔ２５５二成分繊維及びＴＲＥＶＩＲＡ  Ｔ２５５二成分繊維；並びに、様々な鞘材料を有し、特にＥＳ  ＦｉｂｅｒＶｉｓｉｏｎｓ（Ｖａｒｄｅ，Ｄｅｎｍａｒｋ）から入手可能なポリエチレン鞘を含む高度に延伸されたポリプロピレン芯による二成分繊維であるＡＬ−Ａｄｈｅｓｉｏｎ−Ｃ二成分繊維が挙げられる。
【００６１】
本開示での使用に好適な二成分繊維は、米国特許第５，３７２，８８５号及び同第５，４５６，９８２号に更に詳細に記載されており、これらの各々の全体が参照により本明細書に組み込まれる。二成分繊維を製造するためのプロセスは、米国特許第４，９５０，５４１号、同第５，０８２，８９９号、同第５，１２６，１９９号、同第５，３７２，８８５号、同第５，４５６，９８２号、同第５，７０５，５６５号、同第２，８６１，３１９号、同第２，９３１，０９１号、同第２，９８９，７９８号、同第３，０３８，２３５号、同第３，０８１，４９０号、同第３，１１７，３６２号、同第３，１２１，２５４号、同第３，１８８，６８９号、同第３，２３７，２４５号、同第３，２４９，６６９号、同第３，４５７，３４２号、同第３，４６６，７０３号、同第３，４６９，２７９号、同第３，５００，４９８，号、同第３，５８５，６８５号、同第３，１６３，１７０号、同第３，６９２，４２３号、同第３，７１６，３１７号、同第３，７７８，２０８号、同第３，７８７，１６２号、同第３，８１４，５６１号、同第３，９６３，４０６号、同第３，９９２，４９９号、同第４，０５２，１４６号、同第４，２５１，２００号、同第４，３５０，００６号、同第４，３７０，１１４号、同第４，４０６，８５０号、同第４，４４５，８３３号、同第４，７１７，３２５号、同第４，７４３，１８９号、同第５，１６２，０７４号、同第５，２５６，０５０号、同第５，５０５，８８９号、同第５，５８２，９１３号及び同第６，６７０，０３５号にてより詳細に記載され、これらの各々の全体が参照により本明細書に組み込まれる。
【００６２】
一態様では、本明細書に開示される不織布の製造方法は、繊維ウェブの少なくとも一部を水性天然結合剤と接触させて結合剤含浸繊維ウェブを形成する工程を含み得る。繊維ウェブは、任意の好適な方法を使用して水性天然結合剤と接触させることができる。一態様では、水性天然結合剤は、飽和による結合法、発泡体結合法、噴霧結合法、印刷結合法など、又はこれらの組み合わせによって繊維ウェブに接触させる（例えば、適用する）ことができる。水性天然結合剤は「水性セルロース系結合剤」と呼ばれてもよく、用語「水性天然結合剤」及び「水性セルロース系結合剤」は、本明細書の開示の目的のために互換的に使用することができる。更に、用語「天然結合剤」及び「セルロース系結合剤」は、本明細書の開示の目的のために互換的に使用することができる。
【００６３】
一態様では、水性天然結合剤は、改質セルロース、強化剤及び水を含み得、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む。
【００６４】
一態様では、水性天然結合剤は、改質セルロースを含み得、改質セルロースはＣＭＣ及び／又はＣＭＣナトリウムを含む。ＣＭＣ及びＣＭＣナトリウムはセルロース誘導体（すなわち、改質セルロース）である。セルロースは、植物に見られる繊維状の炭水化物であり、植物細胞壁の構造成分である。セルロースは、地球上の最も豊富な天然に存在する有機ポリマーと考えられ、植物界に見出される全ての炭素の半分を占める。セルロースは多糖類であり、β−１，４−グリコシド結合によって連結された数百〜数千のＤ−グルコース単位の直鎖からなるグルコースの直鎖ポリマーである。ＣＭＣは、セルロースの化学改質誘導体であり、概して、セルロースとアルカリ及びクロロ酢酸との反応によって形成される。ＣＭＣ中の繰り返しグルコース単位はそれぞれ、３つのヒドロキシル基（−ＯＨ）を有し、これらはそれぞれ、理論に束縛されるものではないが、カルボキシメチル基（−ＣＨ２−ＣＯＯＨ）で置換されて、対応するカルボキシメチルエーテル（−Ｏ−ＣＨ２−ＣＯＯＨ）を形成することができる。しかしながら、セルロースの出発材料及び反応条件に基づいて、セルロースポリマー鎖のヒドロキシル基の一部のみが最終的にカルボキシメチル基で置換され、グルコースモノマー単位当たりの置換されたヒドロキシル基の平均数は置換度として知られている。ＣＭＣの特性（例えば、溶解度、粘度）は、ポリマー鎖の長さ及び置換度に依存する。概して、ＣＭＣは、約０．３〜約２、最も一般的には約０．６〜約０．９の置換度で市販されている。当業者によって、また本開示の助けを借りて理解されるように、理論に束縛されるものではないが、ＣＭＣのｐＫａは置換度に依存し、最も一般的に利用可能なＣＭＣ（例えば、約０．６〜約０．９の置換度）の場合、ｐＫａは約４−５であり、酢酸のｐＫａと類似している。更に、当業者によって、また本開示の助けを借りて理解されるように、理論に束縛されるものではないが、ＣＭＣは、カルボキシメチルセルロースを得るために使用される溶液のｐＨに応じて、完全にプロトン化される（例えば、ｐＨ１〜２などのｐＫａ未満のｐＨ値）か、ＣＭＣが完全に脱プロトン化され、したがって、ＣＭＣはＣＭＣナトリウム（例えば、ｐＨ７などのｐＫａを超えるｐＨ値）であるか、又は、ＣＭＣがｐＫａ近傍のｐＨ値で部分的にプロトン化及び部分的に脱プロトン化されてもよい（例えばナトリウム塩）。ＣＭＣナトリウムは、ナトリウム塩形態（−Ｏ−ＣＨ２−ＣＯＯ−Ｎａ＋）のカルボキシメチルエーテル基の少なくとも一部を含む。
【００６５】
ＣＭＣ及びＣＭＣナトリウムは、生体適合性、生分解性、及び非毒性であることにより、食品、化粧品、更には医薬品においても使用することができる。
【００６６】
理論に束縛されるものではないが、改質セルロース（例えば、ＣＭＣ及び／又はＣＭＣナトリウム）は、不織布繊維（例えば、セルロース系繊維）との水素結合及びエステル型結合などの共有結合を形成することによって、不織布の強度を高めることができる。
【００６７】
本開示での使用に好適な市販のＣＭＣ及びＣＭＣナトリウムの非限定的な例としては、Ａｓｈｌａｎｄから入手可能なＡＱＵＡＬＯＮ  ＣＭＣナトリウム；Ａｍｔｅｘから入手可能なＧＥＬＹＣＥＬ  ＣＭＣ；Ｄｏｗから入手可能なＷＡＬＯＣＥＬ  ＣＭＣ；など；又はこれらの組み合わせが挙げられる。
【００６８】
一態様では、水性天然結合剤は、水性天然結合剤の総重量に基づいて、約０．１重量％〜約５０重量％、あるいは約１重量％〜約４０重量％、あるいは約２．５重量％〜約２５重量％の量の改質セルロースを含み得る。
【００６９】
一態様では、水性天然結合剤は強化剤を含み得、強化剤は、架橋剤及び／又は湿潤強度剤を含む。本明細書の開示の目的のために、用語「強化剤」は、不織布材料の強度（例えば、引張強度）特性を改善することができる化合物を指す。強化剤は、「結合剤改質剤」と呼ばれてもよく、用語「強化剤」及び「結合剤改質剤」は、本明細書の開示の目的のために互換的に使用することができる。
【００７０】
一態様では、水性天然結合剤は、水性天然結合剤の総重量に基づいて、約０．１重量％〜約１０重量％、あるいは約０．５重量％〜約５重量％、あるいは約１重量％〜約２．５重量％の量の強化剤を含み得る。
【００７１】
一態様では、水性天然結合剤は、改質セルロース及び強化剤を、約１：２〜約１：１，０００、あるいは約１：３〜約１：７５０、あるいは約１：４〜約１：５００、あるいは約１：５〜約１：１００の強化剤対改質セルロースの重量比で含み得る。
【００７２】
一態様では、強化剤は架橋剤を含み、架橋剤は、２つ以上のカルボキシル基を有するカルボン酸を含む。本開示における架橋剤としての使用に好適な２つ以上のカルボキシル基を有するカルボン酸の非限定的な例としては、クエン酸、シュウ酸、マロン酸、コハク酸、グルタル酸、アジピン酸、リンゴ酸、ポリアクリル酸など、又はこれらの組み合わせが挙げられる。一態様では、架橋剤はクエン酸を含む。当業者よって、また本開示の助けを借りて理解されるように、本明細書に開示される架橋剤は、生体適合性、生分解性、及び非毒性であることにより、食品、化粧品、更には医薬品においても使用することができる。
【００７３】
理論に束縛されるものではないが、本明細書に開示される種類の架橋剤は、両方の不織布繊維（例えば、セルロース系繊維、天然繊維）との、及び改質セルロースとの、共有結合（例えば、エステル型結合）、並びに水素結合及び／又はイオン結合を形成し得るカルボキシル基を含むことにより、湿潤強度及び／又は乾燥強度が向上した不織布を提供する。
【００７４】
一態様では、水性天然結合剤は、水性天然結合剤の総重量に基づいて、約０．１重量％〜約１０重量％、あるいは約０．５重量％〜約５重量％、あるいは約１重量％〜約２．５重量％の量の架橋剤を含み得る。
【００７５】
一態様では、水性天然結合剤は、改質セルロース及び架橋剤を、約１：２〜約１：１，０００、あるいは約１：３〜約１：７５０、あるいは約１：４〜約１：５００、あるいは約１：５〜約１：１００の架橋剤対改質セルロースの重量比で含み得る。いくつかの態様では、水性天然結合剤は、改質セルロース及び架橋剤を、約１：２．５の架橋剤対改質セルロースの重量比で含み得る。
【００７６】
一態様では、強化剤は湿潤強度剤を含む。一態様では、湿潤強度剤は、ハロゲン化物基、塩化物基、フッ化物基、ヒドロキシル基、及びこれらの組み合わせからなる群から選択される少なくとも１つの反応性官能基を含み得る。概して、不織布材料の強度特性を改善するために、湿潤強度剤を不織布に使用することができる。理論に束縛されるものではないが、本明細書に開示される種類の湿潤強度剤は、例えば少なくとも１つの反応性官能基を介して、改質セルロース及び／又は不織布繊維との化学結合（例えば、共有結合、イオン結合）を形成することができ、それによって不織布の強度を改善する。本明細書の開示の目的のために、用語「反応性官能基」は、例えば、天然結合剤で繊維ウェブを処理する、結合剤を硬化させるなどの条件下で、改質セルロース及び／又は不織布繊維との化学結合（例えば、共有結合、イオン結合）を形成するように反応可能な官能基を指す。
【００７７】
本開示での使用に好適な湿潤強度剤の非限定的な例としては、Ｎ−メチロールアクリルアミド（N-methylolacrylamide：ＮＭＡ）、ポリアクリルアミド（polyacrylamide：ＰＡＭ）、グリオキシル化ポリアクリルアミド（glyoxylated polyacrylamide：ＧＰＡＭ）、ポリアミドエピクロロヒドリン（polyamide epichlorohydrin：ＰＡＥ）、ポリアミドアミンエピクロロヒドリン（polyamidoamine epichlorohydrin：ＰＡＡＥ）など、又はこれらの組み合わせが挙げられる。
【００７８】
本開示での使用に好適な市販の湿潤強度剤の非限定的な例としては、アミン、カルボキシル、ヒドロキシル、及びチオール官能基と反応性であり、かつホルムアルデヒドを含まない水性樹脂である、Ｓｏｌｅｎｉｓから入手可能なＰＯＬＹＣＵＰ架橋樹脂；Ｋｅｍｉｒａから入手可能なＦＥＮＮＯＢＯＮＤ結合剤など；又はこれらの組み合わせが挙げられる。
【００７９】
一態様では、水性天然結合剤は、水性天然結合剤の総重量に基づいて、約０．１重量％〜約１０重量％、あるいは約０．５重量％〜約５重量％、あるいは約１重量％〜約２．５重量％の量の湿潤強度剤を含み得る。
【００８０】
いくつかの態様では、水性天然結合剤は、水性天然結合剤の総重量に基づいて、約０．１重量％〜約０．５重量％、あるいは約０．２重量％〜約０．３重量％の量のＰＯＬＹＣＵＰ架橋樹脂を含み得る。
【００８１】
一態様では、水性天然結合剤は、改質セルロース及び湿潤強度剤を、約１：２〜約１：１，０００、あるいは約１：３〜約１：７５０、あるいは約１：４〜約１：５００、あるいは約１：５〜約１：１００の湿潤強度剤対改質セルロースの重量比で含み得る。いくつかの態様では、水性天然結合剤は、改質セルロース及び湿潤強度剤を、約１：２．５の湿潤強度剤対改質セルロースの重量比で含み得る。
【００８２】
一態様では、水性天然結合剤は、柔軟化剤、電解質など、又はこれらの組み合わせなどの任意の好適な結合剤添加剤を含み得る。
【００８３】
一態様では、水性天然結合剤は、水性天然結合剤の総重量に基づいて、約０．１重量％〜約１０重量％、あるいは約０．５重量％〜約５重量％、あるいは約１重量％〜約２．５重量％の量の柔軟化剤を更に含み得る。
【００８４】
概して、柔軟化剤は、特定の柔軟性、親水性、帯電防止特性などを提供するために不織布に使用することができる。当業者によって、また本開示の助けを借りて理解されるように、柔軟化剤はまた、不織布の吸水度を低減することができる。
【００８５】
本開示での使用に好適な柔軟化剤の非限定的な例としては、アニオン性界面活性剤、グリセロール、ポリエチレンエマルジョン、エチレングリコール、ポリエチレングリコール、プロピレングリコール、ポリプロピレングリコール、脂肪族アルコールエトキシレート、ラウリル硫酸ナトリウム、シリコーン系柔軟化剤、ナノ材料系柔軟化剤など、又はこれらの組み合わせが挙げられる。
【００８６】
一態様では、本明細書に開示される水性天然結合剤は、改質セルロース、強化剤、及び柔軟化剤を含み得る。いくつかの態様では、本明細書に開示される水性天然結合剤は、改質セルロース、架橋剤、及び柔軟化剤を含み得る。他の態様では、本明細書に開示される水性天然結合剤は、改質セルロース、湿潤強度剤、及び柔軟化剤を含み得る。更に他の態様では、本明細書に開示される水性天然結合剤は、改質セルロース、架橋剤、湿潤強度剤、及び柔軟化剤を含み得る。
【００８７】
一態様では、水性天然結合剤は、強化剤及び柔軟化剤を、約１：１０〜約２：１、あるいは約１：５〜約１．５：１、あるいは約１：２〜約１：１の柔軟化剤対強化剤の重量比で含み得る。いくつかの態様では、天然結合剤は、強化剤及び柔軟化剤を、約１：１の柔軟化剤対強化剤の重量比で含み得る。
【００８８】
いくつかの態様では、水性天然結合剤は、改質セルロース、強化剤及び柔軟化剤を、約２．５：１：１の改質セルロース対強化剤対柔軟化剤の重量比で含み得、強化剤は、架橋剤、湿潤強度剤、又は架橋剤と湿潤強度剤との両方を含む。いくつかの態様では、水性天然結合剤は、改質セルロース、架橋剤及び柔軟化剤を、約２．５：１：１の改質セルロース対架橋剤対柔軟化剤の重量比で含み得る。他の態様では、水性天然結合剤は、改質セルロース、湿潤強度剤及び柔軟化剤を、約２．５：１：１の改質セルロース対湿潤強度剤対柔軟化剤の重量比で含み得る。
【００８９】
一態様では、水性天然結合剤は、水性天然結合剤の総重量に基づいて、約０．０１重量％〜約０．５重量％、あるいは約０．０２重量％〜約０．３重量％、あるいは約０．０５重量％〜約０．１重量％の量の電解質を更に含み得る。概して、電解質は、改質セルロースの水溶液の粘度を低下させ得る。
【００９０】
本開示での使用に好適な電解質の非限定的な例としては、ＮａＣｌ、ＫＣｌ、ＣａＣｌ２、ＭｇＣｌ２、ＡｌＣｌ３、Ｎａ２ＳＯ４、Ａｌ２ＳＯ４、Ｋ２ＳＯ４、ＣａＳＯ４、ミョウバン（ＫＡｌ（ＳＯ４）２・１２Ｈ２Ｏ）など、又はこれらの組み合わせが挙げられる。
【００９１】
一態様では、水性天然結合剤は、改質セルロース、強化剤、及び水を含む。一態様では、水性天然結合剤は、噴霧可能な水溶液であり得る。当業者によって、また本開示の助けを借りて理解されるように、水性天然結合剤を調製するために使用される成分のいずれかが水を含有する（例えば、改質セルロース溶液、強化剤水溶液など）場合、そのような水は水性天然結合剤中に存在し、最終的な水性天然結合剤組成物中の水の総量に寄与する。
【００９２】
一態様では、水性天然結合剤は、約９９．９：０．１〜約１，０００：５００（すなわち、約９９９：１〜約２：１）、あるいは約９９：１〜約５００：１００（すなわち、約９９：１〜約５：１）、あるいは約５０：１〜約１００：１０（すなわち、約５０：１〜約１０：１）の水対改質セルロースの重量比を特徴とすることができる。
【００９３】
一態様では、水性天然結合剤は、約２〜約８、あるいは約３〜約６、あるいは約４〜約５のｐＨを有し得る。
【００９４】
一態様では、本明細書に開示される水性天然結合剤は生分解性であり得る。
【００９５】
いくつかの態様では、水性天然結合剤は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。一態様では、水性天然結合剤は、生分解性度が１００％であることを特徴とすることができ、生分解性度は、ＩＳＯ  １７５５６：２００３  Ｅに従って測定された土壌中の好気性生分解性を指す。
【００９６】
一態様では、水性天然結合剤は、任意の好適な方法を使用して製造することができる。
【００９７】
一態様では、水性天然結合剤を製造する方法は、改質セルロース（例えば、ＣＭＣ及び／又はＣＭＣナトリウム）を水と接触させて、改質セルロース溶液を形成する工程を含み得る。改質セルロース溶液は、改質セルロースと水とを任意の好適な順序で組み合わせることによって調製することができる。改質セルロース溶液は、約４〜約８、あるいは約５〜約７、あるいは約６〜約７のｐＨを有し得る。
【００９８】
一態様では、改質セルロース溶液は、改質セルロース溶液の総重量に基づいて、約０．１重量％〜約５０重量％、あるいは約１重量％〜約４０重量％、あるいは約２．５重量％〜約２５重量％の量の改質セルロースを含み得る。
【００９９】
一態様では、水性天然結合剤の製造方法は、改質セルロース（例えば、改質セルロース溶液）の少なくとも一部を強化剤と接触させて、水性天然結合剤を形成する工程を含み得る。水性天然結合剤は、改質セルロースを強化剤と任意の好適な順序で組み合わせることによって調製することができる。
【０１００】
一態様では、水性天然結合剤の製造方法は、水性天然結合剤を、柔軟化剤、電解質、顔料着色剤、及びこれらの組み合わせからなる群から選択される添加剤と接触させることを更に含み得る。水性天然結合剤並びにその製造方法及び使用方法は、参照によりその全体が本明細書に組み込まれる、「Ｍｏｄｉｆｉｅｄ  Ｃｅｌｌｕｌｏｓｅ  Ｂａｓｅｄ  Ｎａｔｕｒａｌ  Ｂｉｎｄｅｒ  ｆｏｒ  Ｎｏｎｗｏｖｅｎ  Ｆａｂｒｉｃｓ」と題する２０１８年１月３１日出願の米国仮特許出願第６２／６２４，３７７号にてより詳細に記載されている。
【０１０１】
一態様では、水性天然結合剤は、繊維ウェブの強化に加えて、本明細書で以下により詳細に記載されるように、発塵の抑制のために繊維ウェブの外表面の一方又は両方に使用（例えば、適用）されてもよい。水性天然結合剤が基材（例えば、繊維ウェブ）の外表面上にのみ適用されることが望ましい態様では、水性天然結合剤は、繊維ウェブ上に軽く噴霧、印刷、発泡処理、又はロール処理されてもよい。
【０１０２】
繊維ウェブが多層繊維ウェブである一態様では、繊維ウェブを水性天然結合剤と接触させる工程は、第１の外層の少なくとも一部及び／又は第２の外層の少なくとも一部を、例えば、発泡体結合プロセス、印刷結合プロセス、噴霧結合プロセス、ロール結合プロセスなどにおいて、水性天然結合剤と接触させることを含み得る。
【０１０３】
いくつかの態様では、水性天然結合剤は、繊維ウェブの両方の外表面（例えば、第１の外層及び第２の外層）上に使用（例えば、適用）されてもよい。
【０１０４】
水性天然結合剤が第１の外層上に適用されるいくつかの態様では、繊維ウェブを水性天然結合剤と接触させる工程は、水性天然結合剤を第２の外層上に適用することを更に含み得る。
【０１０５】
他の態様では、水性天然結合剤は、繊維ウェブ（例えば、第１の外層）の外表面のうちの一方のみに使用（例えば、適用）されてもよい。このような態様では、本明細書に開示される不織布の製造方法は、繊維ウェブの両方の外表面を水性天然結合剤と接触させることを含めなくてもよい（例えば、第２の外層を水性天然結合剤と接触させることを含めなくてもよい）。当業者によって、また本開示の助けを借りて理解されるように、水性天然結合剤は、繊維ウェブの外層（例えば、第１の外層、第２の外層、又は第１の外層及び第２の外層の両方）の一方のみ又は双方に適用されてもよいが、水性天然結合剤は、水性天然結合剤が接触する層に隣接する１つ以上の層に浸透してもよい。
【０１０６】
水性天然結合剤が第１の外層上に適用される他の態様では、繊維ウェブを水性天然結合剤と接触させる工程は、水性天然結合剤を第２の外層上に適用することを更に含めなくてもよい。
【０１０７】
一態様では、繊維ウェブを水性天然結合剤と接触させる工程は、水性天然結合剤を希釈するために、また結合剤を繊維に運ぶ手段として空気又は水を使用する発泡体結合プロセスを含み得る。水ではなく空気による結合剤の希釈は、乾燥がより速く、エネルギーコストが大幅に少ないという利点を有する。結合剤発泡体は機械的に生成可能であり、繊維ウェブへの適用中の崩壊を防止するために安定化剤で安定化させることができる。発泡体を、繊維ウェブの表面に留まるように適用してもよく、繊維ウェブ断面を貫通して浸透するように適用してもよい。ウェブ／布地の幅にわたって発泡体を分散させるために、少なくとも１つの往復式の発泡体分散装置が一般的に使用される。余分な発泡体を、ウェブの多孔質部分（例えば、繊維間の空間）を通して、例えば、繊維ウェブの発泡体が適用される側とは反対の側に配置された真空脱水器によって除去してもよい。概して、発泡体結合は、乾燥がより効率的であり、布地の柔軟性を制御することが可能である。しかしながら、適切な発泡と均一な結合剤分散を実現するのは難しい場合がある。
【０１０８】
一態様では、繊維ウェブを水性天然結合剤と接触させる工程は、印刷結合プロセスを含み得る。概して、印刷結合の場合、繊維ウェブは乾燥している必要がある。印刷結合プロセスは、印刷表面のパターンによって規定される所定の領域にのみ水性天然結合剤を適用する。水性天然結合剤は、フィードロール及び彫刻ロールによって繊維ウェブに転写されてもよい。繊維ウェブが彫刻ロールを通過する際に、繊維ウェブの表面にゴムロールが押し付けられ、それによって水性天然結合剤が所定の領域内の布地に転写される。余分な水性天然結合剤が、ドクターブレードによって除去されてもよい。印刷結合プロセスは、低濃度の結合剤を繊維ウェブの表面に適用するのに適している。
【０１０９】
一態様では、繊維ウェブを水性天然結合剤と接触させる工程は、水性天然結合剤を繊維ウェブ上に噴霧することができる噴霧結合プロセスを含み得る。水性天然結合剤は、移動する繊維ウェブ上に、ノズルシステムを介して微細な液滴の形で噴霧することができる。噴霧結合プロセスは、繊維ウェブがニップローラ間を通過する必要がない、高度に多孔質で嵩高な製品の製造に使用することができる。結合剤を噴霧することにより、水性天然結合剤溶液は、噴霧される繊維ウェブの表面の直下の繊維材料に浸透することができる。液体結合剤（例えば、水性天然結合剤）は、空気圧、水圧、及び／又は遠心力によって噴霧することができ、概して繊維ウェブの上面に適用される。基材への結合剤の浸透の深さは、繊維の湿潤性、ウェブの透過性、及び結合剤の量などの様々な要因に依存する。噴霧結合プロセスにより、不織布を圧縮しないことが可能になり、それにより、不織布が元の嵩及び構造を実質的に保持することが可能になる。いくつかの態様では、水性天然結合剤は、乾燥繊維ウェブ上に噴霧されてもよい。他の態様では、水性天然結合剤は、予め湿潤させたウェブなどの湿潤繊維ウェブ上に噴霧されてもよい。
【０１１０】
いくつかの態様では、繊維ウェブを水性天然結合剤で含浸又は飽和させてもよく、水性天然結合剤は、例えば飽和による結合プロセスで、繊維ウェブにその厚さ全体にわたって浸透する（例えば、水性天然結合剤は、多層繊維ウェブの全ての層に実質的に浸透する）。
【０１１１】
一態様では、繊維ウェブを水性天然結合剤と接触させる工程は、飽和による結合プロセスを含み得る。飽和による化学結合は、結合剤（例えば、水性天然結合剤）を含有する浴中に不織布ウェブ（例えば、繊維ウェブ）を完全に浸漬し、続いて余分な結合剤を一対のニップロール（例えば、ピンチロール）によって除去することを伴う。繊維ウェブは、ローラによって飽和浴を通って導かれ、次いで一対のニップロールの間でプレスされて余分な液体（例えば、水性天然結合剤）が絞り出される。不織布によって取り込まれる水性天然結合剤の量は、不織布の目付重量、浴に費やす時間の長さ、繊維の湿潤性、及びニップ圧などの様々な要因に依存する。飽和による結合プロセスは、比較的高い結合剤対繊維濃度を不織布全体にわたって均一に提供することができる。ただし、飽和による結合プロセスは含む湿潤時間が短いため、軽量で透過性の高い不織布により適している。
【０１１２】
一態様では、繊維ウェブと水性天然結合剤とは、約１：０．０１〜約１：２０、あるいは約１：０．０２〜約１：１８、あるいは約１：０．０５〜約１：１５、あるいは約１：０．０７〜約１：１０の布地対液比で接触してもよく、布地対液比は、ｋｇ繊維ウェブ対水性天然結合剤リットルで表される質量対体積比である。例えば、１：０．０１の布地対液比は、１ｋｇの繊維ウェブ対０．０１リットルの水性天然結合剤の比を指し、１：２０の布地対液比は、１ｋｇの繊維ウェブ対２０リットルの水性セルロース系の比を指す。本明細書の開示の目的のために、用語「液」は、水性天然結合剤を指す。更に、本明細書の開示の目的のために、用語「布地対液比」は、ｋｇ繊維ウェブ対水性天然結合剤リットルで表される布地対水性天然結合剤の比を指す。
【０１１３】
一態様では、本明細書に開示される不織布の製造方法は、結合剤含浸繊維ウェブを硬化させて不織布を形成する工程を含み得、不織布は硬化天然結合剤を含み、硬化天然結合剤は、水性天然結合剤の改質セルロースの少なくとも一部と、水性天然結合剤の強化剤の少なくとも一部とを含む。
【０１１４】
本明細書で使用される場合、「硬化」、「硬化された」、及び同様の用語は、本開示の結合剤組成物（例えば、水性結合剤組成物）において、例えば、結合剤組成物を乾燥させ、加熱して結合剤を硬化させる場合の共有結合性化学反応（架橋）、イオン相互作用又はクラスタリング、繊維ウェブ基材への改善された結合、相転移又は反転、及び水素結合などによって生じる、構造的及び／又は形態的変化を包含することを意図する。本明細書で使用される場合、用語「硬化結合剤」は、天然結合剤の硬化生成物を指し、この硬化生成物は、繊維状製品（例えば、繊維ウェブ）の繊維を相互に結合させる。概して、結合は、重なり合う繊維の交点で生じる。
【０１１５】
例えば、理論に束縛されるものではないが、図１Ａは、クエン酸共有架橋を介したセルロース分子間の共有結合の形成をもたらす、改質セルロースとクエン酸（例えば、架橋剤）との提案した架橋反応機構を示す。図１Ｂは、湿潤強度剤共有結合架橋を介したセルロース分子間の共有結合の形成をもたらす、改質セルロースと湿潤強度剤との提案した架橋反応機構を示す。理論に束縛されるものではないが、架橋剤及び／又は湿潤強度剤は、乾燥状態で（すなわち、結合剤の硬化後に）、セルロース繊維間に共有結合／エステル結合を形成することができる。
【０１１６】
一態様では、結合剤含浸繊維ウェブを硬化させて不織布を形成する工程は、例えば、結合剤含浸繊維ウェブを約１１０℃〜約２２０℃、あるいは約１１５℃〜約２１５℃、あるいは約１２０℃〜約２１０℃、あるいは約１３０℃〜約２００℃、あるいは約１４０℃〜約１７０℃の温度に加熱することによって、結合剤含浸繊維ウェブを乾燥させる工程を含み得る。結合剤含浸繊維ウェブは、任意の好適な方法によって加熱することができる。
【０１１７】
結合剤を適用した後に、結合剤含浸繊維ウェブを、例えば、任意の好適な乾燥機又はオーブン内で乾燥させて、結合剤担体（例えば、水）を蒸発させ、天然結合剤が、例えば、（本明細書に前述した架橋剤を介した共有結合などの）化学結合によって不織布を結合させてもよい。本開示での使用に好適な乾燥機の非限定的な例としては、ドラム乾燥機、加熱ドラム、蒸気加熱乾燥缶（steam-heated drying cans）、フラットベルト乾燥機、幅出乾燥機、スルーエアオーブン、穿孔ドラム乾燥機、赤外線乾燥機など、又はこれらの組み合わせが挙げられる。ドラム乾燥又はベルト乾燥では、繊維ウェブを、例えば、約１１０℃〜約２２０℃の温度に加熱された空気などの熱風が通過する穿孔コンベヤ表面上に案内してもよい。次いで、空気をドラムの内側から、又はベルトの穿孔を通して引き出し、再利用してもよい。幅出乾燥機は、結合剤含浸繊維ウェブの両面に熱風流を供給することができる。赤外線乾燥機では、結合剤からの水が赤外線エネルギーを吸収して蒸発する。
【０１１８】
一態様では、結合剤含浸繊維ウェブを硬化させて不織布を形成する工程は、熱結合を更に含み得る。本明細書で使用される場合、用語「熱結合」は、圧力の有無にかかわらず、熱処理及び／又は超音波処理が感熱材料の活性化に使用される、繊維ウェブを結合させるための技術を指す。感熱材料は、繊維、二成分繊維、及び可融性粉末をウェブの一部分として含む形態であり得る。結合は、全体的に（例えば、スルー結合又は領域結合によって）施されてもよいが、所定の別々の部位（例えば、点結合）に限定されてもよい。本開示での使用に好適な熱結合の非限定的な例としては、カレンダ加工、スルーエア熱結合、放射熱結合、音波結合など、又はこれらの組み合わせが挙げられる。カレンダ加工では、加熱及びローラによって加えられる高圧を使用して、繊維ウェブを相互に融着させる。スルーエア熱結合では、低融点繊維を含有する繊維ウェブを全体的に結合させることによって、より嵩高な製品を製造し、繊維の溶融は慎重に温度制御された熱風流内で行われる。ドラムシステム及びブランケットシステムでは、圧力及び熱を加えて平均的な嵩の製品を製造する。放射加熱結合は、繊維ウェブを赤外線範囲内の放射エネルギー源に曝露してウェブの温度を上昇させることによって達成され得る。音波結合は、パターン化されたローラの下に保持された繊維の分子が高周波エネルギーによって励起されて内部発熱すると起こる。
【０１１９】
一態様では、不織布材料の繊維は、天然結合剤によって相互に結合されてもよく、又は、天然結合剤と、二成分繊維などの溶融した、若しくは部分的に溶融した合成繊維とによって相互に結合されてもよい。いくつかの態様では、繊維ウェブは、二成分繊維を含み得、二成分繊維は、芯と、芯を取り囲む鞘と、を含む。そのような態様では、結合剤含浸繊維ウェブの熱結合中に、鞘の少なくとも一部が熱結合中に溶融し、繊維ウェブを更に結合させてもよい。
【０１２０】
不織布材料の繊維が天然結合剤によって相互に保持される態様では、不織布材料は、「天然結合不織布」と称され得る。不織布材料の繊維がセルロース型材料（例えば、セルロース系繊維、セルロース系結合剤）によって相互に保持される態様では、不織布材料は、「セルロース結合不織布」と称され得る。
【０１２１】
不織布材料の繊維がエアレイドされ、天然結合剤によって相互に保持される態様では、不織布材料は、「天然結合エアレイド（ＮＢＡＬ）不織布」と称され得る。不織布材料の繊維がエアレイドされ、セルロース型材料（例えば、セルロース系繊維、セルロース系結合剤）によって相互に保持される態様では、不織布材料は、「セルロース結合エアレイド（ＣＢＡＬ）不織布」と称され得る。
【０１２２】
一態様では、単層不織布は、単層ＣＢＡＬ不織布であってもよい。一態様では、単層不織布は、単層ＮＢＡＬ不織布であってもよい。
【０１２３】
一態様では、多層不織布は、多層ＣＢＡＬ不織布であってもよい。一態様では、多層不織布は、多層ＮＢＡＬ不織布であってもよい。
【０１２４】
結合剤含浸繊維ウェブを硬化させて不織布を形成する工程が熱結合及び化学結合の両方を含む態様では、不織布は「マルチボンド不織布」と称され得る。全般に、マルチボンド不織布は、例えば、熱結合及び化学結合などの２つ以上の異なる結合技術を使用して製造される不織布を指す。
【０１２５】
一態様では、不織布（例えば、単層不織布、多層不織布）は、本明細書に開示される繊維ウェブ（例えば、単層繊維ウェブ、多層繊維ウェブ）、及び本明細書に開示される硬化天然結合剤を含み得る。繊維ウェブ（例えば、単層繊維ウェブ、多層繊維ウェブ）は、不織布の総重量に基づいて、約８５重量％〜約９９．９９重量％、あるいは約８７重量％〜約９９．５重量％、あるいは約９０重量％〜約９９重量％の量で不織布中に存在し得る。硬化天然結合剤は、不織布の総重量に基づいて、約０．０１重量％〜約１５重量％、あるいは約０．５重量％〜約１３重量％、あるいは約１重量％〜約１０重量％の量で不織布中に存在し得る。不織布は、所望の特性を不織布に付与するために、天然繊維（例えば、セルロース系繊維）及び合成繊維を任意の好適な量で含み得る。本明細書の開示の目的のために、硬化天然結合剤は、「天然結合剤」と呼ばれてもよく、用語「硬化天然結合剤」及び「天然結合剤」は、互換的に使用することができる。
【０１２６】
いくつかの態様では、天然結合剤及び／又は水性天然結合剤は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。一態様では、天然結合剤及び／又は水性天然結合剤は、生分解性度が１００％であることを特徴とすることができ、生分解性度は、ＩＳＯ  １７５５６：２００３  Ｅに従って測定された土壌中の好気性生分解性を指す。
【０１２７】
一態様では、本明細書に開示される不織布（例えば、単層不織布、多層不織布）は、不織布の表面積に基づいて、約０．００５ｇ／ｍ２〜約１０ｇ／ｍ２、あるいは約０．０１ｇ／ｍ２〜約９ｇ／ｍ２、あるいは約０．１ｇ／ｍ２〜約８ｇ／ｍ２、あるいは約１ｇ／ｍ２〜約７ｇ／ｍ２の量の硬化天然結合剤を含み得る。
【０１２８】
一態様では、不織布（例えば、単層不織布、多層不織布）中の硬化天然結合剤の量は、改質セルロースを含まないラテックス系結合剤で処理された他の点では同様の不織布中のラテックス結合剤の量よりも少なくてもよい。
【０１２９】
一態様では、不織布（例えば、単層不織布、多層不織布）中の結合剤の量は、改質セルロースを含まないラテックス系結合剤で処理された他の点では同様の不織布中の結合剤の量と比較して、約７０％以上、あるいは約７５％以上、あるいは約８０％以上少なくてもよい。
【０１３０】
一態様では、本明細書に開示される硬化天然結合剤は、改質セルロース及び強化剤を、約１：２〜約１：１，０００、あるいは約１：３〜約１：７５０、あるいは約１：４〜約１：５００、あるいは約１：５〜約１：１００の強化剤対改質セルロースの重量比で含み得る。
【０１３１】
一態様では、本明細書に開示される硬化天然結合剤は、硬化天然結合剤の総重量に基づいて、約５０重量％〜約９９重量％、あるいは約５５重量％〜約９４重量％、あるいは約６０重量％〜約８９重量％の量の改質セルロースを含み得る。
【０１３２】
一態様では、本明細書に開示される硬化天然結合剤は、硬化天然結合剤の総重量に基づいて、約１重量％〜約５０重量％、あるいは約６重量％〜約４５重量％、あるいは約１１重量％〜約４０重量％の量の強化剤を含み得、強化剤は、架橋剤及び／又は湿潤強度剤を含み得る。
【０１３３】
一態様では、本明細書に開示される硬化天然結合剤は、硬化天然結合剤の総重量に基づいて、約１重量％〜約５０重量％、あるいは約６重量％〜約４５重量％、あるいは約１１重量％〜約４０重量％の量の架橋剤を含み得る。
【０１３４】
一態様では、本明細書に開示される硬化天然結合剤は、硬化天然結合剤の総重量に基づいて、約１重量％〜約５０重量％、あるいは約６重量％〜約４５重量％、あるいは約１１重量％〜約４０重量％の量の湿潤強度剤を含み得る。
【０１３５】
一態様では、本明細書に開示される硬化天然結合剤は、硬化天然結合剤の総重量に基づいて、約１重量％〜約２５重量％、あるいは約２重量％〜約２０重量％、あるいは約３重量％〜約１０重量％の量の柔軟化剤を更に含み得る。
【０１３６】
一態様では、本明細書に開示される硬化天然結合剤は、硬化天然結合剤の総重量に基づいて、約０．１重量％〜約１重量％、あるいは約０．２重量％〜約０．９重量％、あるいは約０．３重量％〜約０．８重量％の量の電解質を更に含み得る。
【０１３７】
一態様では、本明細書に開示される不織布（例えば、単層不織布、多層不織布）は、ラテックスを含めていなくてもよい。一態様では、本明細書に開示される不織布（例えば、単層不織布、多層不織布）は、実質的にラテックスフリーであってもよい。一態様では、本明細書に開示される不織布（例えば、単層不織布、多層不織布）は、本質的にラテックスフリーであってもよい。一態様では、本明細書に開示される不織布（例えば、単層不織布、多層不織布）は、不織布の総重量に基づいて、０重量％のラテックスを含み得る。
【０１３８】
一態様では、本明細書に開示される不織布（例えば、単層不織布、多層不織布）は、ホルムアルデヒドを含めていなくてもよい。一態様では、本明細書に開示される不織布（例えば、単層不織布、多層不織布）は、実質的にホルムアルデヒドフリーであってもよい。一態様では、本明細書に開示される不織布（例えば、単層不織布、多層不織布）は、本質的にホルムアルデヒドフリーであってもよい。一態様では、本明細書に開示される不織布（例えば、単層不織布、多層不織布）は、不織布の総重量に基づいて、０重量％のホルムアルデヒドを含み得る。
【０１３９】
一態様では、不織布（例えば、多層不織布）は、不織布の総重量に基づいて、約５０重量％〜約９９重量％、あるいは約６０重量％〜約９５重量％、あるいは約７０重量％〜約９０重量％、あるいは約７５重量％〜約８５重量％、あるいは約７７．５重量％〜約８２．５重量％の量の天然繊維（例えば、セルロース系繊維）を含み得る。
【０１４０】
一態様では、不織布（例えば、多層不織布）は、不織布の総重量に基づいて、約１重量％〜約５０重量％、あるいは約５重量％約４０重量％、あるいは約１０重量％〜約３０重量％、あるいは約１５重量％〜約２５重量％、あるいは約１７．５重量％〜約２２．５重量％の量の合成繊維（例えば、二成分繊維）を含み得る。
【０１４１】
一態様では、熱結合及び化学結合の両方を介して硬化された不織布（例えば、多層不織布）中の合成繊維の量は、化学結合を伴わない熱結合によって硬化された他の点では同様の不織布中の合成繊維の量よりも少なくてもよい。
【０１４２】
一態様では、熱結合及び化学結合の両方を介して硬化された不織布（例えば、多層不織布）中の合成繊維の量は、化学結合を伴わない熱結合によって硬化された他の点では同様の不織布中の合成繊維の量と比較して、約２５％以上、あるいは約３０％以上、あるいは約３５％以上少なくてもよい。
【０１４３】
いくつかの態様では、不織布（例えば、単層不織布）は、合成繊維を含まずに天然繊維（例えば、セルロース系繊維）を含み得る。このような態様では、繊維ウェブ（例えば、単層繊維ウェブ）は、不織布の総重量に基づいて、約８５重量％〜約９９．９９重量％、あるいは約８７重量％〜約９９．５重量％、あるいは約９０重量％〜約９９重量％の量で不織布（例えば、単層不織布）中に存在し得る。このような態様では、硬化天然結合剤は、不織布の総重量に基づいて、約０．０１重量％〜約１５重量％、あるいは約０．５重量％〜約１３重量％、あるいは約１重量％〜約１０重量％の量で不織布（例えば、単層不織布）中に存在し得る。
【０１４４】
一態様では、本明細書に開示される不織布（例えば、多層不織布）は、不織布の意図される用途によって規定される任意の適切な添加剤を含み得る。本開示での使用に適した添加剤の非限定的な例としては、抗菌剤、染料、不透明度向上剤、つや消し剤、増白剤、スキンケア添加剤、臭気制御剤、粘着防止剤、微粒子、防腐剤、湿潤剤、洗浄剤、洗剤、界面活性剤、シリコーン、皮膚柔軟化剤、潤滑剤、芳香剤、芳香剤可溶化剤、蛍光増白剤、紫外線吸収剤、医薬品、ｐＨ制御剤など、又はこれらの組み合わせが挙げられる。
【０１４５】
一態様では、不織布（例えば、多層不織布）は生分解性であってもよく、繊維ウェブは、天然繊維（例えば、セルロース系繊維）、及び生分解性合成繊維（例えば、ＰＬＡ系ポリマー、ＰＢＳ系ポリマー、ＰＬＡ／ＰＢＳ繊維）を含む。このような態様では、不織布（例えば、多層不織布）は、天然結合剤を更に含み得る。
【０１４６】
一態様では、不織布（例えば、単層不織布）は生分解性であってもよく、繊維ウェブは、天然繊維（例えば、セルロース系繊維、生分解性セルロース系繊維）を含む。このような態様では、不織布（例えば、単層不織布）は、天然結合剤（例えば、生分解性天然結合剤）を更に含み得る。天然結合剤（例えば、硬化天然結合剤）は、改質セルロース（例えば、生分解性改質セルロース）を含み得る。
【０１４７】
一態様では、不織布（例えば、多層不織布）は非生分解性であってもよく、繊維ウェブは、天然繊維（例えば、セルロース系繊維）、及び非生分解性合成繊維（例えば、ＰＥＴ及び／又はＰＥ繊維）を含む。このような態様では、不織布（例えば、多層不織布）は、天然結合剤を更に含み得る。
【０１４８】
繊維ウェブが生分解性繊維（例えば、セルロース系繊維、及び任意選択的に生分解性合成繊維）を含む態様では、不織布は、生分解性度が約９９％以上、あるいは約９９．５％以上、あるいは約９９．９％以上であることを特徴とすることができ、生分解性度は、ＩＳＯ  １７５５６：２００３  Ｅに従って測定された土壌中の好気性生分解性を指す。このような態様では、繊維ウェブは、生分解性天然繊維（例えば、セルロース系繊維）及び任意選択的に生分解性合成繊維（例えば、ＰＬＡ系繊維、ＰＢＳ系繊維、ＰＬＡ／ＰＢＳ系繊維）などの、生分解性繊維を含むか、そのような生分解性繊維からなるか、又はそのような生分解性繊維から本質的になることができる。いくつかの態様では、生分解性合成繊維は、ＰＬＡ系ポリマー及びＰＢＳ系ポリマー（例えば、ＰＬＡ／ＰＢＳ二成分繊維）を含む二成分繊維を含む。このような態様では、繊維ウェブは、非生分解性合成繊維を含めていなくてもよい。
【０１４９】
一態様では、不織布（例えば、多層不織布）は、生分解性度が１００％であることを特徴とすることができ、生分解性度は、ＩＳＯ  １７５５６：２００３  Ｅに従って測定された土壌中の好気性生分解性を指す。このような態様では、繊維ウェブは、生分解性天然繊維（例えば、セルロース系繊維）、及び生分解性合成繊維（例えば、ＰＬＡ系繊維、ＰＢＳ系繊維、ＰＬＡ／ＰＢＳ系繊維）などの、生分解性繊維を含むか、そのような生分解性繊維からなるか、又はそのような生分解性繊維から本質的になることができる。そのような態様では、繊維ウェブは、非生分解性合成繊維を含めていなくてもよい。
【０１５０】
一態様では、不織布（例えば、単層不織布）は、生分解性度が１００％であることを特徴とすることができ、生分解性度は、ＩＳＯ  １７５５６：２００３  Ｅに従って測定された土壌中の好気性生分解性を指す。このような態様では、繊維ウェブは、生分解性繊維を含むか、生分解性繊維からなるか、又は生分解性繊維から本質的になることができる。このような態様では、繊維ウェブは合成繊維を含めていなくてもよい。
【０１５１】
繊維ウェブ（例えば、多層繊維ウェブ）が非生分解性繊維を含む態様では、不織布（例えば、多層不織布）は非生分解性であり得る。このような態様では、不織布（例えば、多層不織布）は、天然繊維（例えば、セルロース系繊維）及び天然結合剤を更に含み得る。
【０１５２】
一態様では、本明細書に開示される不織布（例えば、多層不織布）は、多層不織布であってもよい。多層不織布は、第１の外層、第２の外層、及び任意選択的に１つ以上の中間層を含み、１つ以上の中間層は、第１の外層と第２の外層との間に配置される。本明細書の開示の目的のために、第１の外層は「底層」と呼ばれてもよく、用語「第１の外層」及び「底層」は互換的に使用することができる。更に、本明細書の開示の目的のために、第２の外層は「上部層」と呼ばれてもよく、用語「第２の外層」及び「上部層」は互換的に使用することができる。
【０１５３】
いくつかの態様では、多層不織布は中間層を有しておらず、すなわち、多層不織布は、第１の外層及び第２の外層を含む二層不織布である。他の態様では、多層不織布は、１〜約１０の中間層、あるいは約２〜約９の中間層、あるいは約３〜約７の中間層を含み得る。
【０１５４】
多層不織布の層は互いに実質的に平行であり、任意の２つの隣接する層は、互いに物理的に（例えば触れるなど）接触している。例えば、多層不織布の層は、多層不織布の任意の１μｍ２の表面積、あるいは任意の１００μｍ２の表面積、あるいは任意の１ｍｍ２の表面積にわたって互いに実質的に平行である。当業者によって、また本開示の助けを借りて理解されるように、多層不織布の層は、（例えば、多層不織布の任意の１μｍ２の表面積、あるいは任意の１００μｍ２の表面積、あるいは任意の１ｍｍ２の表面積にわたって）互いに実質的に平行であり、多層不織布は、平面構成を有しても、又は非平面構成を有してもよい。多層不織布は、平面シート、ロールシート、折り畳まれたシート、捲縮シートなどであってもよく、多層不織布の層は、（例えば、多層不織布の任意の１μｍ２、あるいは任意の１００μｍ２、あるいは任意の１ｍｍ２の表面積にわたって）互いに実質的に平行である。
【０１５５】
例えば、底層及び底層に隣接する中間層は、互いに実質的に平行であり、底層は、底層に隣接する中間層と物理的に接触している。別の一例として、上部層及び上部層に隣接する中間層は、互いに実質的に平行であり、上部層は、上部層に隣接する中間層と物理的に接触している。更に別の一例として、内側中間層は、内側中間層に隣接する２つの中間層と物理的に接触している（例えば、内側中間層は、内側中間層に隣接する２つの中間層の間に配置され、内側中間層は、内側中間層に隣接する２つの中間層の間に挟まれ）、３つの中間層（すなわち、内側中間層及び内側中間層に隣接する２つの中間層）は全て、互いに実質的に平行である。
【０１５６】
本明細書の開示の目的のために、多層不織布は、布地の厚さを特徴としてもよく、布地の厚さは、不織布の一方の外表面（例えば、上部面又は上面）から不織布の他方の外表面（例えば、底面又は下面）までの、不織布の断面全体にわたる距離であり、断面は不織布の層と実質的に直交する。本明細書の開示の目的のために、布地の厚さは「キャリパ」と呼ばれてもよく、用語「布地の厚さ」及び「キャリパ」は互換的に使用することができる。布地のキャリパ又は厚さを、特定の圧力下で測定してもよい。
【０１５７】
一態様では、本明細書に開示される不織布（例えば、多層不織布）は、ＥＤＡＮＡ  ３０．５−９９に従って測定された場合に、キャリパが約０．１ｍｍ以上、あるいは約０．５ｍｍ以上、あるいは約１ｍｍ以上、あるいは約０．１ｍｍ〜約１８ｍｍ、あるいは約０．１ｍｍ〜約１５ｍｍ、あるいは約０．１ｍｍ〜約１０ｍｍ、あるいは約０．５ｍｍ〜約４ｍｍ、あるいは約０．５ｍｍ〜約２．５ｍｍであることを特徴としてもよい。
【０１５８】
一態様では、本明細書に開示される不織布（例えば、多層不織布）は、改質セルロースを含まないラテックス系結合剤で処理された他の点では同様の不織布のキャリパと比較して、キャリパが約１０％以上、あるいは約１５％以上、あるいは約２０％以上多いことを特徴としてもよく、キャリパはＥＤＡＮＡ  ３０．５−９９に従って測定される。
【０１５９】
一態様では、第１の外層及び／又は第２の外層は、硬化天然結合剤を含む。いくつかの態様では、多層不織布の各層は、硬化天然結合剤を含む。他の態様では、１つ以上の中間層は、硬化天然結合剤を含めていない。更に他の態様では、第２の外層は、硬化天然結合剤を含めていない。
【０１６０】
いくつかの態様では、第１の外層及び第２の外層は、硬化天然結合剤を含む。
【０１６１】
他の態様では、第１の外層は硬化天然結合剤を含み、第２の外層は硬化天然結合剤を含めていない。
【０１６２】
当業者によって、また本開示の助けを借りて理解されるように、硬化天然結合剤は、不織布（例えば、多層不織布）の厚さを増加させる。理論に束縛されるものではないが、天然結合剤は、不織布に浸透することができ（例えば、天然結合剤は、多層不織布の層のうちの１つ以上に浸透することができ）、天然結合剤は、繊維ウェブの繊維上及び／又は繊維間に存在することによって、繊維ウェブの厚さを増加させ、その結果、不織布（例えば、多層不織布）の厚さを増加させ得る。更に、理論に束縛されるものではないが、天然結合剤は、不織布の外表面上に堆積させることができ（例えば、天然結合剤は、多層不織布の外層の一方又は両方をコーティングすることができ）、それによって不織布（例えば、多層不織布）の厚さを増加させ得る。例えば、不織布のキャリパ又は厚さがｔである場合、不織布の外表面の一方又は両方にコーティングされた硬化天然結合剤は、ｔの約５％以上、あるいは約１０％以上、あるいは約２５％以上となる（例えば、占める）ことができ、すなわち、不織布の外表面の一方又は両方にコーティングされた硬化天然結合剤は、繊維ウェブの繊維から、ｔの約５％以上、あるいは約１０％以上、あるいは約１５％以上、あるいは約２０％以上、あるいは約２５％以上、あるいは約３０％以上にわたって延びる。例えば、結合剤で処理されていない繊維ウェブ（例えば、多層繊維ウェブ）の厚さは約０．９ｍｍであってもよく、天然結合剤で処理された不織布（例えば、多層不織布）の厚さは約１．３ｍｍであってもよく、硬化天然結合剤は、繊維ウェブの繊維から約０．４ｍｍ延び、これは不織布の厚さの約３１％である。
【０１６３】
合成繊維は、層の総重量に基づいて、約０重量％〜約１００重量％、あるいは約０．５重量％〜約５０重量％、あるいは約１重量％〜約４０重量％、あるいは約１重量％〜約２０重量％の量で、多層不織布の各層に存在することができる。天然繊維は、層の総重量に基づいて、約０重量％〜約１００重量％、あるいは約５０重量％〜約９９．５重量％、あるいは約６０重量％〜約９９重量％、あるいは約８０重量％〜約９９重量％の量で、多層不織布の各層に存在することができる。
【０１６４】
いくつかの態様では、多層不織布の少なくとも１つの層は、（ｉ）天然繊維を含み、（ｉｉ）合成繊維を含めていない。
【０１６５】
他の態様では、多層不織布の少なくとも１つの層は、（ｉｉｉ）合成繊維を含み、（ｉｖ）天然繊維を含めていない。
【０１６６】
更に他の態様では、多層不織布の各層は、天然繊維及び合成繊維を含む。
【０１６７】
一態様では、本明細書に開示される不織布（例えば、多層不織布）は、不織布の断面にわたって（例えば、ｔにわたって）不均一な合成繊維濃度を有し、不織布の層は互いに実質的に平行であり、断面は不織布の層と実質的に直交する。当業者によって、また本開示の助けを借りて理解されるように、結合前の繊維ウェブは、本明細書に前述したように、区別可能な層を有し得るが、結合プロセス後の多層不織布は、互いに区別可能な層を有する場合もあれば、有していない場合もある（例えば、目視で区別可能である場合もあれば、光学顕微鏡を介して区別可能である場合もある）。しかしながら、本明細書の開示の目的のために、ｔにわたって不均一な合成繊維濃度を有する不織布は、「多層不織布」と呼ばれてもよく、多層不織布は、互いに区別可能な層を有しても、又は有していなくてもよい。更に、本明細書の開示の目的のために、互いに区別可能な層を有いていない多層不織布の場合、多層不織布の層は、不織布の外表面に実質的に平行な、布地を通る任意の好適な断面によって画定され得る。
【０１６８】
いくつかの態様では、本明細書に開示される不織布（例えば、多層不織布）は、不織布の断面にわたって（例えば、ｔに沿って）均一な合成繊維濃度勾配を有し、不織布の層は互いに実質的に平行であり、断面は不織布の層と実質的に直交する。例えば、合成繊維濃度は、ｔに沿って実質的に連続的に増加又は減少してもよい。別の例として、合成繊維濃度は、ｔに沿って段階的に増加又は減少してもよい。当業者によって、また本開示の助けを借りて理解されるように、多層不織布の任意の所与の層内の合成繊維濃度は実質的に一定であってもよいが、合成繊維濃度は、ある層から別の層まで連続的に変化してもよく、したがって、不織布の断面にわたって、合成繊維濃度勾配が段階的に均一であってもよい。概して、濃度勾配は、濃度の変動を指し、均一（すなわち、実質的に一定の率で変化する）、又は不均一（すなわち、可変率で変化する）のいずれかであり得る。
【０１６９】
他の態様では、本明細書に開示される不織布（例えば、多層不織布）は、不織布の断面にわたって（例えば、ｔに沿って）不均一な合成繊維濃度勾配を有し、不織布の層は互いに実質的に平行であり、断面は不織布の層と実質的に直交する。例えば、合成繊維の濃度がｔの一部に沿って（例えば、多層不織布の１つ以上の層に沿って）増加するか、合成繊維の濃度がｔの一部に沿って（例えば、多層不織布の１つ以上の層に沿って）減少するか、合成繊維の濃度がｔの一部に沿って（例えば、多層不織布の１つ以上の層に沿って）実質的に同じままであるか、又はこれらの組み合わせであってもよい。濃度の増加又は減少は、連続的であっても、段階的であってもよい。合成繊維の量は、所望の合成繊維濃度勾配プロファイルを提供するために、ｔ又はその一部にわたって調節するか又は変化させることができる。
【０１７０】
一態様では、多層不織布の少なくとも２つの隣接する層が、互いに比較して異なる量の合成繊維を有する。
【０１７１】
いくつかの態様では、第１の外層内の天然繊維の量は、第２の外層内の天然繊維の量よりも多い。他の態様では、第２の外層内の天然繊維の量は、第１の外層内の天然繊維の量よりも多い。更に他の態様では、第１の外層内の天然繊維の量は、第２の外層内の天然繊維の量と実質的に同じである。
【０１７２】
一態様では、合成繊維は、第１の外層の総重量に基づいて、約１重量％〜約２０重量％、あるいは約５重量％〜約１７．５重量％、あるいは約１０重量％〜約１５重量％の量で第１の外層内に存在し得る。
【０１７３】
一態様では、合成繊維は、第２の外層の総重量に基づいて、約２０重量％〜約４０重量％、あるいは約２２．５重量％〜約３５重量％、あるいは約２５重量％〜約３０重量％の量で第２の外層内に存在し得る。
【０１７４】
いくつかの態様では、合成繊維は、中間層の総重量に基づいて、約１０重量％〜約４０重量％、あるいは約１２．５重量％〜約３７．５重量％、あるいは約１５重量％〜約３５重量％の量で、１つ以上の中間層の各層に存在する。
【０１７５】
いくつかの態様では、第１の外層内の合成繊維の量は、中間層のいずれにおける合成繊維の量よりも少ない。他の態様では、第１の外層内の合成繊維の量は、中間層のうちの少なくとも１つにおける合成繊維の量よりも多い。
【０１７６】
いくつかの態様では、１つ以上の中間層のうちの少なくとも１つにおける合成繊維の量は、第２の外層内の合成繊維の量よりも少ない。他の態様では、１つ以上の中間層のうちの少なくとも１つにおける合成繊維の量は、第２の外層内の合成繊維の量よりも多い。
【０１７７】
一態様では、本明細書に開示される硬化天然結合剤を含む不織布（例えば、単層不織布、多層不織布）は、改質セルロースを含まないラテックス系結合剤で処理された他の点では同様の不織布と比較して強化された引張特性を特徴とすることができる。当業者によって、また本開示の助けを借りて理解されるように、不織布の引張特性は、ウェブ中の繊維の種類、ウェブを形成するために使用される方法、使用される結合剤の種類、結合剤をウェブに適用するために使用される方法、結合剤の硬化方法、結合剤の硬化時間などの様々な要因に依存する。概して、不織布の完全性は、引張試験によって、例えば、機械方向（machine direction：ＭＤ）で測定される乾燥引張強度、幅方向（cross direction：ＣＤ）で測定される湿潤引張強度など、又はこれらの組み合わせで評価することができる。典型的には、不織布の引張強度は、幅方向湿潤強度及び機械方向乾燥強度で測定されるが、幅方向乾燥強度及び機械方向湿潤強度で測定することもできる。
【０１７８】
一態様では、本明細書に開示される不織布（例えば、単層不織布、多層不織布）は、ＥＤＡＮＡ  ２０．２−８９に従って測定された場合に、機械方向で測定された乾燥引張強度が、約６７０グラム毎リニアインチ（ｇｌｉ）以上、あるいは約７５０ｇｌｉ以上、あるいは約１，０００ｇｌｉ以上であることを特徴としてもよい。
【０１７９】
いくつかの態様では、本明細書に開示される不織布（例えば、単層不織布、多層不織布）は、ＥＤＡＮＡ  ２０．２−８９に従って測定された場合に、幅方向で測定された湿潤引張強度が、約３１５ｇｌｉ以上、あるいは約４００ｇｌｉ以上、あるいは約６００ｇｌｉ以上であることを特徴としてもよい。このような態様では、不織布（例えば、単層不織布、多層不織布）は、強化剤（例えば、湿潤強度剤、架橋剤）を含む天然結合剤を含み得る。
【０１８０】
いくつかの態様では、本明細書に開示される不織布（例えば、単層不織布、多層不織布）は、改質セルロースを含まないラテックス系結合剤で処理された他の点では同様の不織布の幅方向で測定された湿潤引張強度と比較して、幅方向で測定された湿潤引張強度が、約１５％以上、あるいは約２０％以上、あるいは約２５％以上高いことを特徴とすることができ、引張強度はＥＤＡＮＡ  ２０．２−８９に従って測定される。このような態様では、不織布（例えば、単層不織布、多層不織布）は、強化剤（例えば、湿潤強度剤、架橋剤）を含む天然結合剤を含み得る。
【０１８１】
他の態様では、本明細書に開示される不織布（例えば、単層不織布）は、ＥＤＡＮＡ  ２０．２−８９に従って測定された場合に、幅方向で測定された湿潤引張強度が、約２５０ｇｌｉ未満、あるいは約２００ｇｌｉ未満、あるいは約１５０ｇｌｉ未満、あるいは約１００ｇｌｉ未満、あるいは約５０ｇｌｉ未満であることを特徴としてもよい。このような態様では、単層不織布は、強化剤（例えば、湿潤強度剤、架橋剤）を含まない天然結合剤を含み得る。このような態様では、単層不織布は、湿潤強度剤を含めていない。
【０１８２】
一態様では、強化剤（例えば、湿潤強度剤、架橋剤）を含まない天然結合剤を含む単層不織布は、ＥＤＡＮＡ  ２０．２−８９に従って幅方向で測定された場合に、湿潤引張強度が、約２５０ｇｌｉ未満、あるいは約２００ｇｌｉ未満、あるいは約１５０ｇｌｉ未満、あるいは約１００ｇｌｉ未満、あるいは約５０ｇｌｉ未満であることを特徴としてもよい。このような態様では、単層不織布は、湿潤強度剤を含めていない。
【０１８３】
一態様では、本明細書に開示される不織布（例えば、単層不織布）は、強化剤（例えば、湿潤強度剤、架橋剤）を含まない天然結合剤で処理された、他の点では同様の不織布の幅方向で測定された湿潤引張強度と比較して、幅方向で測定された湿潤引張強度が、約２５％以上、あるいは約４０％以上、あるいは約５０％以上低いことを特徴とすることができ、引張強度はＥＤＡＮＡ  ２０．２−８９に従って測定される。
【０１８４】
一態様では、本明細書に開示される単層不織布は、湿潤強度剤を含まない天然結合剤で処理された、他の点では同様の単層不織布の幅方向で測定された湿潤引張強度と比較して、幅方向で測定された湿潤引張強度が約２５％以上、あるいは約４０％以上、あるいは約５０％以上低いことを特徴とすることができ、引張強度はＥＤＡＮＡ  ２０．２−８９に従って測定される。
【０１８５】
当業者によって、また本開示の助けを借りて理解されるように、湿潤引張強度が低下した不織布は、分散性が向上されていることを特徴とすることができ、この分散性は、いくつかの不織布で望ましい特徴であってもよい。本明細書の開示の目的のために、用語「分散性」は、不織布をより小さな断片に物理的に分離することを指す。いくつかの態様では、不織布は、外科用フラッシャブル不織布及び／又は分散性不織布（フラッシャブルワイプ、分散性ワイプ）などの多種多様な吸収性構造体の構成要素として使用されてもよい。このような態様では、不織布は、例えば、分散時間の短縮などの向上した分散性を有するのに望ましいものであり得る。本明細書の開示の目的のために、用語「分散時間」は、不織布の分散性の尺度を指す。
【０１８６】
一態様では、本明細書に開示される単層不織布は、水中での分散時間が約１０秒未満、あるいは約５秒未満、あるいは約１秒未満であることを特徴とすることができ、分散時間は、ＧＤ３  ＩＮＤＡ／ＥＤＡＮＡに従ってスロッシュボックス試験機により測定される。このような態様では、単層不織布は、強化剤（例えば、湿潤強度剤、架橋剤）を含まない天然結合剤を含み得る。このような態様では、単層不織布は、湿潤強度剤を含めていない。水中での分散時間は、天然結合剤中の強化剤（例えば、湿潤強度剤、架橋剤）の量の増加に伴って増加する。当業者によって、また本開示の助けを借りて理解されるように、理論に束縛されるものではないが、強化剤（例えば、湿潤強度剤、架橋剤）の量が増加すると、強化剤（例えば、湿潤強度剤、架橋剤）と、天然結合剤中の改質セルロース及び繊維ウェブ（例えば、繊維ウェブのセルロース系繊維）の両方との間の共有結合の数が増加し得、これにより、不織布の分解が遅くなる。
【０１８７】
概して、不織布材料は、比較的高い塵埃濃度を示す場合があり、典型的には、これをラテックス結合剤組成物などの従来の結合剤組成物で抑制することは困難である。塵埃濃度の上昇は、健康上の懸念だけでなく、環境上の懸念にもなり得る。
【０１８８】
一態様では、本明細書に開示される不織布（例えば、単層不織布、多層不織布）は、不織布の総重量に基づいて、塵埃濃度が、約１２重量％未満、あるいは約１０重量％未満、あるいは約７重量％未満、あるいは約５重量％未満、あるいは約４重量％未満、あるいは約３重量％未満であることを特徴とすることができる。塵埃濃度は、以下のように求めることができる。不織布を、大きさ１１インチ×８インチのシートに切断してから、更に幅方向に平行に１／２インチ毎に細長く切断し、次いでこれらの細片を再び長さ１／２インチに切断してもよい。長さ１／２インチの不織布試験片の重さを量り、次いで、米国標準試験ふるい１４番内に入れてもよい。長さ１／２インチの不織布試験片を入れたふるいを、不織布試験片を撹拌ノズルで約７分間撹拌しながら、３０ｍｍＨｇの真空下に維持してもよい。７分間の撹拌時間の終了時に、撹拌ノズルを停止させ、不織布試験片の重さを再度量ってもよい。不織布試験片の初期重量と最終重量との差は、不織布の塵埃濃度を示す。
【０１８９】
いくつかの態様では、不織布は、外科用ドレープ及び関連する材料、おむつ、女性用衛生材料、ワイプ、モップなどの多種多様な吸収性構造体の構成要素として使用されてもよい。このような態様では、不織布は、向上した吸水度を有するのに望ましいものであり得る。
【０１９０】
一態様では、本明細書に開示される不織布（例えば、単層不織布、多層不織布）は、ＥＤＡＮＡ  １０．３−９９に従って測定された場合に、吸水度が不織布１グラム当たり約１５グラム（ｇ／ｇｍ）以上、約１７．５ｇ／ｇｍ以上、又は約２０ｇ／ｇｍ以上であることを特徴としてもよい。
【０１９１】
一態様では、本明細書に開示される不織布（例えば、単層不織布、多層不織布）は、改質セルロースを含まないラテックス系結合剤で処理された他の点では同様の不織布の吸水度と比較して、吸水度が約３０％以上、あるいは約４０％以上、あるいは約５０％以上高いことを特徴としてもよく、吸収度はＥＤＡＮＡ  １０．３−９９に従って測定される。
【０１９２】
一態様では、本明細書に開示される不織布（例えば、単層不織布、多層不織布）は、不織布の表面積に基づいて、目付重量が約３０ｇ／ｍ２〜約３００ｇ／ｍ２、あるいは約３５ｇ／ｍ２〜約２００ｇ／ｍ２、あるいは約４０ｇ／ｍ２〜約１００ｇ／ｍ２、あるいは約４０ｇ／ｍ２〜約６０ｇ／ｍ２、あるいは約１００ｇ／ｍ２未満、あるいは約７５ｇ／ｍ２未満、あるいは約６０ｇ／ｍ２未満、あるいは約５０ｇ／ｍ２未満であることを特徴としてもよく、目付重量はＴＡＰＰＩ／ＡＮＳＩ  Ｔ  ４１０  ｏｍ−０８に従って測定される。
【０１９３】
一態様では、本明細書に開示される不織布（例えば、単層不織布、多層不織布）は、改質セルロースを含まないラテックス系結合剤で処理された他の点では同様の不織布の目付重量と比較して、目付重量が約１６％以上、あるいは約２０％以上、あるいは約２５％以上少ないことを特徴としてもよく、目付重量はＴＡＰＰＩ／ＡＮＳＩ  Ｔ  ４１０  ｏｍ−０８に従って測定される。当業者によって、また本開示の助けを借りて理解されるように、より低い目付重量で所望の特性を維持することができる不織布は、製造に使用される繊維及び結合剤などの原材料がより少量であり、したがって、コストが有利に節約される。
【０１９４】
一態様では、本明細書に開示される硬化天然結合剤を含む不織布（例えば、単層不織布、多層不織布）は、任意の好適な方法を使用して、任意の好適な製品に形成することができる。本開示の不織布（例えば、単層不織布、多層不織布）から形成され得る物品の非限定的な例としては、ワイプ、ウェットワイプ、ベビーワイプ、消毒用ワイプ、ティッシュ、タオル、ダブルリクレープ（double re-creped：ＤＲＣ）物品、医療用ドレープ、包帯、キャップ、フェイスマスク、外科用スクラブ、医療用ガウン、フィルタ、おむつ、パッド、包装材、断熱材、カーペット、内装材、布地乾燥機用シート、使い捨て織物、イヤホン保護カバー、断熱材、壁紙、シードブランケット、農業用ラップなど、又はこれらの組み合わせが挙げられる。
【０１９５】
一態様では、本明細書に開示される多層不織布の製造方法は、（ａ）エアレイドプロセスによって複数の繊維を多層繊維ウェブに形成する工程であって、多層繊維ウェブは、第１の外層、第２の外層、及び任意選択的に１つ以上の中間層を含み、１つ以上の中間層は、第１の外層と第２の外層との間に配置され、多層繊維ウェブの各層は、天然繊維及び合成繊維を含む、工程と、（ｂ）第１の外層の少なくとも一部及び／又は第２の外層の少なくとも一部に水性天然結合剤を噴霧して結合剤含浸繊維ウェブを形成する工程であって、水性天然結合剤は、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを約１１０℃〜約２２０℃の温度で硬化させて不織布を形成する工程であって、多層不織布は、多層不織布の総重量に基づいて、約８５重量％〜約９９．９９重量％の量の多層繊維ウェブを含み、多層不織布は、多層不織布の総重量に基づいて、約０．０１重量％〜約１５重量％の量の硬化天然結合剤を含む、工程と、を含み得る。このような態様では、多層不織布は、マルチボンドエアレイド不織布であってもよい。
【０１９６】
一態様では、本明細書に開示されるマルチボンドエアレイド多層不織布は、多層不織布の総重量に基づいて、約８５重量％〜約９９．９９重量％の量の繊維ウェブと、多層不織布の総重量に基づいて、約０．０１重量％〜約１５重量％の量の硬化天然結合剤と、を含み得、繊維ウェブは、第１の外層、第２の外層、及び任意選択的に１つ以上の中間層を含み、１つ以上の中間層は、第１の外層と第２の外層との間に配置され、第１の外層及び／又は第２の外層は、硬化天然結合剤を含み、繊維ウェブの各層は、天然繊維及び合成繊維を含み、硬化天然結合剤は、改質セルロース及び強化剤を含み、改質セルロースはＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含み、硬化天然結合剤は、強化剤対改質セルロースの重量比が約１：２〜約１：１，０００であることを特徴とする。そのような態様では、多層不織布は、不織布の断面にわたって不均一な合成繊維濃度勾配を有し、不織布の層は互いに実質的に平行であり、断面は不織布の層と実質的に直交する。いくつかの態様では、第１の外層は、硬化天然結合剤を含み、第２の外層は硬化天然結合剤を含めておらず、第１の外層内の天然繊維の量は、第２の外層内の天然繊維の量よりも多い。
【０１９７】
一態様では、本明細書に開示されるマルチボンドエアレイド不織布（例えば、マルチボンドエアレイド多層不織布）は、不織布の総重量に基づいて、約８５重量％〜約９９．９９重量％の量の繊維ウェブと、不織布の総重量に基づいて、約０．０１重量％〜約１５重量％の量の硬化天然結合剤と、を含み得、繊維ウェブは、天然繊維及び非生分解性合成繊維を含み、非生分解性合成繊維は、ＰＥＴ及び／又はＰＥを含み得る。このような態様では、不織布（例えば、多層不織布）は、非生分解性であってもよい。
【０１９８】
一態様では、単層不織布が、単層不織布の総重量に基づいて、約８５重量％〜約９９．９９重量％の量の繊維ウェブと、単層不織布の総重量に基づいて、約０．０１重量％〜約１５重量％の量の硬化天然結合剤と、を含み得、繊維ウェブは天然繊維を含み、天然繊維は、単層不織布の総重量に基づいて、約８５重量％〜約９９．９９重量％の量で単層不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む。このような態様では、単層不織布は、単層ＣＢＡＬ不織布であってもよい。このような態様では、単層不織布は、単層ＮＢＡＬ不織布であってもよい。このような態様では、単層不織布は生分解性であってもよい。
【０１９９】
一態様では、本明細書に開示される不織布（例えば、単層不織布、多層不織布）、並びにその製造方法及び使用方法は、有利には、ラテックス結合剤を使用した従来の不織布並びにその製造方法及び使用方法とそれぞれ比較して、１つ以上の組成物特性を改善することができる。従来のラテックス結合剤は、多くの場合、不織布に年間約百万トン適用される。従来の不織布製造プロセスでは、不織布の所望の特性を達成するために、約１５％〜２６％のラテックス結合剤が必要である。従来のラテックス結合剤はかなり高価であり（約３，０００ドル／ＭＴ）、また環境問題の一因となるおそれがある。本明細書に開示される天然結合剤は、ラテックス結合剤よりもはるかに安価であり、著しく少ない量（約１％〜２％）で適用することができ、したがって製造コストを大幅に節減することができる。また、ラテックス結合剤は不織布の最低限の品質目標を達成するために大量に必要であることが、ラテックス系結合剤の使用コストをより高くしている。
【０２００】
一態様では、ラテックス結合剤の揮発性副生成物に関連する排出物が環境上及び健康上の問題を引き起こすおそれがあることから、ラテックス系結合剤の使用を低減又は排除することによる環境への影響は有利である可能性がある。
【０２０１】
一態様では、本明細書に開示される天然結合剤は、有利には、生分解性かつホルムアルデヒドフリーの両方の（例えば、環境に優しい）天然結合剤である。
【０２０２】
一態様では、本明細書に開示される不織布（例えば、単層不織布、多層不織布）は、有利には、ラテックス結合剤を使用した従来の不織布に使用される結合剤の量と比較して少ない量の結合剤を含み得る。そのような態様では、天然結合剤で処理された不織布は、ラテックス結合剤で処理された不織布と比較して、環境上及び健康上の問題を低減することができる。
【０２０３】
一態様では、本明細書に開示される天然結合剤は、有利には、従来の合成ラテックス結合剤で一般的に使用されるラテックス、アクリルアミド、ホルムアルデヒド、及び他の合成成分を含めていなくてもよい天然製品である。改質セルロース（例えば、ＣＭＣ及び／又はＣＭＣナトリウム）及び架橋剤（例えば、クエン酸）は、最小限に改質された天然由来の製品である。本明細書に開示される天然結合剤は、有利には、ＣＭＣ及び／又はＣＭＣナトリウム、クエン酸、並びに便秘を緩和するために人の飲食用に使用される化合物であるポリエチレングリコールであってもよい柔軟化剤などの食品用成分から製造することができる。更に、合成繊維は、ＰＬＡ系繊維、ＰＢＳ系繊維、又はＰＬＡ／ＰＢＳ系繊維など、天然由来のものであってもよい。本明細書に開示される不織布（例えば、単層不織布、多層不織布）における天然由来成分の使用は、有利には、不織布が生分解性であることを可能にすることができる。
【０２０４】
一態様では、本明細書に開示される不織布（例えば、単層不織布、多層不織布）は、有利には、従来のラテックス系結合剤を含む不織布と比較して、強度の増加及び塵埃濃度の低下を示すことができる。塵埃濃度を改善することで、不織布製造プロセスの環境上及び健康上の有害な影響を軽減することができる。当業者によって、また本開示の助けを借りて理解されるように、従来の不織布は全般に、不織布製造において懸念事項となる高い塵埃濃度を特徴とする。
【０２０５】
一態様では、本明細書に開示される不織布（例えば、多層不織布）は、有利には、所望の特性（例えば、引張強度、塵埃濃度、キャリパなど）を不織布に付与するために、各層に所望の量の合成繊維を用いて設計することができる。
【０２０６】
いくつかの態様では、本明細書に開示される不織布（例えば、多層不織布）の上部層は、例えばベビーワイプの場合に、花、アヒル、玩具などの任意の好適な模様であってもよいエンボスパターンを表示することができる。
【０２０７】
一態様では、マルチボンド不織布（例えば、多層不織布）における２つ以上の異なる結合技術の使用は、有利には、不織布に使用される合成繊維の量を減少させることができる。本明細書に開示される不織布（例えば、単層不織布、多層不織布）並びにその製造方法及び使用方法の更なる利点は、本開示を読む当業者に明らかとなろう。
【実施例１】
【０２０８】
本開示の主題について概略的に記載してきたが、以下の実施例を、本開示の特定の実施形態として、その実施及び利点を実証するために提示する。実施例は例示として提示されるものであり、特許請求の範囲の細部をいかなる形においても限定することを意図するものではないことが理解される。本明細書において別途記載のない限り、全ての組成％は重量％である。
【０２０９】
実施例１
天然結合剤組成物を調製し、以下のように使用した。改質セルロース（例えば、ＣＭＣ及び／又はＣＭＣナトリウム）を水に溶解させて、改質セルロース溶液を製造した。クエン酸及びポリエチレングリコールを改質セルロース溶液に添加して、水性天然結合剤組成物を形成した。３０ｇのＣＭＣ、１５ｇのクエン酸、１５ｇのポリエチレングリコール、及び９５０ｇの水を使用して、１リットルの天然結合剤を調製した。改質セルロース、クエン酸、及びポリエチレングリコールを別々に水に溶解させて、改質セルロース溶液、クエン酸溶液、及びポリエチレングリコール溶液をそれぞれ得た。更に、クエン酸溶液とポリエチレングリコール溶液との両方を改質セルロース溶液に配合し、次いで、配合物を室温で３０分間撹拌して水性天然結合剤組成物を形成した。
【０２１０】
実施例２
天然結合剤組成物を調製し、以下のように使用した。改質セルロース（例えば、ＣＭＣ及び／又はＣＭＣナトリウム）を水に溶解させて、改質セルロース溶液を製造した。湿潤強度剤及びポリエチレンエマルジョン溶液を改質セルロース溶液に添加して、水性天然結合剤組成物を形成した。湿潤強度剤は、ＰＯＬＹＣＵＰ架橋樹脂であった。３０ｇのＣＭＣ、３．６ｇの湿潤強度剤、１０ｇのポリエチレンエマルジョン、及び９５６．４ｇの水を使用して、１リットルの天然結合剤を調製した。改質セルロース、湿潤強度剤、及びポリエチレンエマルジョンを別々に水に混合して、改質セルロース溶液、湿潤強度剤溶液、及びポリエチレンエマルジョン溶液をそれぞれ得た。更に、湿潤強度剤溶液とポリエチレンエマルジョン溶液との両方を改質セルロース溶液に配合し、次いで、配合物を室温で３０分間撹拌して水性天然結合剤組成物を形成した。
【０２１１】
不織布を、ハンドシート（hand sheet）成形機及び製造機で製造した。
【０２１２】
ハンドシート（不織布）をハンドシート成形機で調製し、これらのハンドシートに対し、引張強度特性、吸水度、キャリパ、及び塵埃濃度などの特性の測定試験を実施した。それぞれの天然結合剤試料を、噴霧機で繊維ウェブの表面上に噴霧した。
【０２１３】
ラテックスフリーのマルチボンドエアレイド（ＭＢＡＬ）不織布の目付重量目標は、熱結合エアレイド（ＴＢＡＬ）不織布の目付重量目標と同じ５０ｇｓｍであった。ラテックスフリーＭＢＡＬ不織布に使用された二成分繊維の量は、不織布の総重量に基づいて、従来のＭＢＡＬ不織布の場合と同じ２０重量％であった。
【０２１４】
ラテックスフリーＭＢＡＬ不織布（例えば、本明細書に開示される多層不織布）を、図２に示すように、２つの外層及び４つの中間層の６つの層を用いて製造した。第１の外層（層番号１又は底層）の原材料組成は、層の総重量に基づいて、８８．２重量％の木材パルプ及び１１．８重量％の二成分繊維（それぞれ１３．８ｇ／ｍ２及び１．８ｇ／ｍ２）であった。層番号２（中間層）の組成は、層の総重量に基づいて、５０．９重量％の木材パルプ及び２５．５重量％の二成分繊維（それぞれ２．４ｇ／ｍ２及び０．９ｇ／ｍ２）であった。層番号３（中間層）の組成は、層の総重量に基づいて、６５．７重量％の木材パルプ及び３４．３重量％の二成分繊維（それぞれ１．８ｇ／ｍ２及び０．９ｇ／ｍ２）であった。層番号４（中間層）の組成は、層の総重量に基づいて、８６．３重量％の木材パルプ及び１３．７重量％の二成分繊維（それぞれ５．８ｇ／ｍ２及び０．９ｇ／ｍ２）であった。層番号５（中間層）の組成は、層の総重量に基づいて、７２．８重量％の木材パルプ及び２７．２重量％の二成分繊維（それぞれ７．５ｇ／ｍ２及び２．８ｇ／ｍ２）であった。第２の外層（層番号６又は上部層）の組成は、層の総重量に基づいて、７３．２重量％の木材パルプ及び２６．８重量％の二成分繊維（それぞれ７．７ｇ／ｍ２及び２．８ｇ／ｍ２）であった。
【０２１５】
多層繊維ウェブの形成後、（不織布の総重量に基づいて）約１重量％のＣＭＣ系天然結合剤（結合剤がクエン酸を含有する）を第１の外層（層番号１又は底層）上に噴霧し、次いで、結合剤含浸ウェブを１５０℃で５分間硬化させてハンドシートを得た。加えて、約２％のＣＭＣ系天然結合剤（結合剤が湿潤強度剤を含有する）も、両方の外層上に噴霧し、次いで、１５０℃で５分間硬化させてハンドシートを得た。製造機の場合は、結合剤で処理された布地を、２２０℃、１８０メートル／分で機械乾燥機にかけた。
【０２１６】
表１及び表２に、それぞれ、ハンドシート不織布及び機械試験不織布の物理的特性を示す。
【０２１７】
【表１】
2022502580.tif 000002
【０２１８】
【表２】
2022502580.tif 000003
【０２１９】
表１から、ラテックスフリーＭＢＡＬハンドシートのＣＤ湿潤強度は、従来のＭＢＡＬ及びＴＢＡＬのＣＤ湿潤強度よりも大幅に高かったが、ＭＤ乾燥強度はおよそ同じであった。加えて、天然結合剤が約２％の湿潤強度剤を含有し、天然結合剤がハンドシートの両方の外層上に噴霧された場合、ハンドシートのＣＤ湿潤強度及びＭＤ乾燥強度は大幅に増加し、ハンドシートのＣＤ湿潤強度及びＭＤ乾燥強度は、従来のＭＢＡＬ（ラテックス結合剤）ハンドシート及びＴＢＡＬハンドシートの対応する値のほぼ２倍であった。更に、表２から、ラテックスフリーＭＢＡＬ機械試験不織布のＣＤ湿潤強度及びＭＤ乾燥強度は、従来のＭＢＡＬ不織布及びＴＢＡＬ不織布よりもわずかに低いことが観察された；ただし、引張強度は要件範囲（仕様）を下回っていた。更に、ラテックスフリーＭＢＡＬ不織布の組成は、引張強度及び他の物理的特性の目標を達成するために、必要に応じて（例えば、二成分繊維及び／又は天然結合剤の量を調整することによって）調整することができる。
【０２２０】
ラテックスフリーＭＢＡＬ不織布は、ＴＢＡＬ不織布の代用品として使用することができる。ラテックスフリーＭＢＡＬ不織布は、不織布の総重量に基づいて、２０重量％の二成分繊維及び７９重量％のパルプ繊維を含有し、一方、ＴＢＡＬ不織布は、不織布の総重量に基づいて、３１重量％の二成分繊維及び６９重量％のパルプ繊維を含有する。当業者によって、また本開示の助けを借りて理解されるように、二成分繊維は、不織布製造において最も高価な原材料であり、二成分繊維のコストは、パルプ繊維のコストの約４倍である。ラテックスフリーＭＢＡＬ不織布は、ＴＢＡＬ不織布と比較して、含有する二成分繊維が約３５重量％少なく、使用する二成分繊維がより少ないことにより、コストを有利に節減することができる。
【０２２１】
更に、従来のＭＢＡＬ不織布は、不織布の総重量に基づいて、約６重量％のラテックス結合剤、２０重量％の二成分繊維、及び７４重量％のパルプ繊維を含有する。しかしながら、ラテックス結合剤は、ラテックスが揮発性物質を放出し、またホルムアルデヒドを含有するために、環境上及び健康上の問題を引き起こすおそれがあり、ラテックスフリーＭＢＡＬ不織布は、これらの潜在的な問題を克服することができる。加えて、従来のＭＢＡＬ不織布の目付重量が５８ｇｓｍであるのに対し、ラテックスフリーＭＢＡＬ不織布の目付重量は５０ｇｓｍであるため、約１６重量％の原材料を節約することが可能である。
【０２２２】
実施例３
天然結合剤組成物を調製し、以下のように使用した。改質セルロース（例えば、ＣＭＣ及び／又はＣＭＣナトリウム）を水に溶解させて、改質セルロース溶液を製造した。改質セルロース溶液に湿潤強度剤を添加して、水性天然結合剤組成物を形成した。湿潤強度剤は、ＰＯＬＹＣＵＰ  ２０００架橋樹脂であった。３０ｋｇのＣＭＣ（固体）、４．５ｋｇの湿潤強度剤（固体）、及び９６５．５ｋｇの水を使用して、１，０００ｋｇの天然結合剤を調製した。改質セルロース及び湿潤強度剤を別々に水に混合して、改質セルロース溶液及び湿潤強度剤溶液をそれぞれ得た。また、改質セルロース溶液に湿潤強度剤溶液を配合し、次いで、配合物を室温で３０分間撹拌して水性天然結合剤組成物を形成した。
【０２２３】
不織布を、実施例２に記載のように、ハンドシート成形機及び製造機で製造した。
【０２２４】
不織布の生分解性を、ハンドシート製品の各々及び機械試験不織布（製造マシンで得られたもの）の各々について調査し、データを表３及び表４に示す。表３及び表４は、それぞれ、ハンドシート不織布及び機械試験不織布の物理的特性及び生分解性を示す。表３の不織布は、ＭＢＡＬシート製品であり、不織布に使用される原材料は、二成分（ＰＬＡ／ＰＢＳ）繊維、パルプ繊維（例えば、セルロース系繊維）、及び天然結合剤であった。表４の不織布は、ＣＢＡＬ機械試験不織布であった。
【０２２５】
【表３】
2022502580.tif 000004
【０２２６】
【表４】
2022502580.tif 000005
【０２２７】
表４のデータから分かり得るように、単層ＣＢＡＬ機械試験不織布は、生分解性成分を含むため、生分解性である。対照ＬＢＡＬ不織布でラテックスを結合剤として使用した場合、生分解性試験は陰性であった。
【０２２８】
更に、表４のデータから分かるように、湿潤強度剤を使用せずに得られた単層ＣＢＡＬ機械試験不織布は、ＣＤ湿潤強度が３０ｇｌｉ未満とかなり低く、これは、湿潤強度剤を使用せずに得られた単層ＣＢＡＬ機械試験不織布が分散性であることを示し、これにより更に分散性ワイプ又はフラッシャブルワイプとして使用することができることを示している。
【０２２９】
本出願からの米国国内段階出願を目的として、本開示で言及されている全ての刊行物及び特許は、本開示の方法に関連して使用される可能性のあるこれらの刊行物に記載の構成物及び方法を説明及び開示する目的で、その全体が参照により本明細書に組み込まれる。本明細書に記載の刊行物及び特許は、本出願の出願日より前の開示についてのみに提供されている。本明細書のいかなるものも、発明者が先行発明のためにそのような開示に先行する権利がないことを認めるものと解釈されるべきではない。
【０２３０】
米国特許商標庁への出願において、本出願の要約は、米国特許規則§１．７２の要件を満たす目的及び米国特許規則§１．７２（ｂ）に記載の「概略的に、合衆国特許商標庁及び公衆が一読することによって、技術開示の内容及び要旨を、迅速に判断することができるようにする」目的で提供される。したがって、本出願の要約は、特許請求の範囲を解釈するため、又は本明細書に開示される主題の範囲を限定するために使用されることを意図するものではない。更に、本明細書で用いることができる見出しは、特許請求の範囲を解釈するため、又は本明細書に開示される主題の範囲を限定するために使用されることを意図するものではない。建設的又は予測的なものとして示されている例を説明するための過去形の使用は、建設的又は予測的な例が実際に実行されたことを反映することを意図するものではない。
【０２３１】
本開示は、以下の実施例によって更に説明されるが、これらは、その範囲を限定するものとして解釈されるべきではない。反対に、本明細書の説明を読んだ後に、本発明の精神又は添付の特許請求の範囲から逸脱することなく、当業者が様々な他の態様、実施形態、修正、及びこれらの等価物を有し得ることが明確に理解されるべきである。
【０２３２】
追加の開示
第１の態様：不織布であって、不織布の総重量に基づいて、約８５重量％〜約９９．９９重量％の量の繊維ウェブと、不織布の総重量に基づいて、約０．０１重量％〜約１５重量％の量の硬化天然結合剤と、を含み、繊維ウェブが、天然繊維及び合成繊維を含み、天然繊維は、不織布の総重量に基づいて、約７０重量％〜約９０重量％の量で不織布中に存在し、合成繊維は、不織布の総重量に基づいて、約１０重量％〜約３０重量％の量で不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、不織布。
【０２３３】
第２の態様：不織布がラテックスを含めていない、第１の態様に記載の不織布。
【０２３４】
第３の態様：不織布がホルムアルデヒドを含めていない、第１の態様又は第２の態様のいずれか１つに記載の不織布。
【０２３５】
第４の態様：合成繊維が、単成分繊維、二成分繊維、多成分繊維、又はこれらの組み合わせを含む、第１の態様から第３の態様のいずれか１つに記載の不織布。
【０２３６】
第５の態様：二成分繊維が、部分的に延伸された芯を有する、第４の態様に記載の不織布。
【０２３７】
第６の態様：天然繊維が、セルロース系繊維、改質セルロース系繊維、化学処理されたセルロース系繊維、熱化学処理されたセルロース系繊維、機械処理されたセルロース系繊維、熱機械処理されたセルロース系繊維、又はこれらの組み合わせを含む、第１の態様から第５の態様のいずれか１つに記載の不織布。
【０２３８】
第７の態様：２つ以上のカルボキシル基を有するカルボン酸が、クエン酸、シュウ酸、マロン酸、コハク酸、グルタル酸、アジピン酸、リンゴ酸、ポリアクリル酸、又はこれらの組み合わせを含む、第１の態様から第６の態様のいずれか１つに記載の不織布。
【０２３９】
第８の態様：湿潤強度剤が、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、第１の態様から第７の態様のいずれか１つに記載の不織布。
【０２４０】
第９の態様：不織布が多層不織布である、第１の態様から第８の態様のいずれか１つに記載の不織布。
【０２４１】
第１０の態様：合成繊維が、多層不織布の各層内に、層の総重量に基づいて、約０重量％〜約１００重量％の量で存在する、第９の態様に記載の不織布。
【０２４２】
第１１の態様：天然繊維が、多層不織布の各層内に、層の総重量に基づいて、約０重量％〜約１００重量％の量で存在する、第１の態様から第１０の態様のいずれか１つに記載の不織布。
【０２４３】
第１２の態様：多層不織布の少なくとも１つの層が、（ｉ）天然繊維を含み、（ｉｉ）合成繊維を含めておらず、かつ／又は、多層不織布の少なくとも１つの層が、（ｉｉｉ）合成繊維を含み、（ｉｖ）天然繊維を含めていない、第１の態様から第１１の態様のいずれか１つに記載の不織布。
【０２４４】
第１３の態様：多層不織布の各層が、天然繊維及び合成繊維を含む、第１の態様から第１２の態様のいずれか１つに記載の不織布。
【０２４５】
第１４の態様：多層不織布が、第１の外層と、第２の外層と、任意選択的に１つ以上の中間層とを含み、１つ以上の中間層は、第１の外層と第２の外層との間に配置されている、第１の態様から第１３の態様のいずれか１つに記載の不織布。
【０２４６】
第１５の態様：第１の外層及び／又は第２の外層が、硬化天然結合剤を含む、第１４の態様に記載の不織布。
【０２４７】
第１６の態様：第１の外層が硬化天然結合剤を含む、第１の態様から第１５の態様のいずれか１つに記載の不織布。
【０２４８】
第１７の態様：第２の外層が硬化天然結合剤を含めていない、第１６の態様に記載の不織布。
【０２４９】
第１８の態様：第１の外層及び第２の外層が、硬化天然結合剤を含む、第１の態様から第１６の態様のいずれか１つに記載の不織布。
【０２５０】
第１９の態様：第１の外層内の天然繊維の量が、第２の外層内の天然繊維の量よりも多い、第１の態様から第１８の態様のいずれか１つに記載の不織布。
【０２５１】
第２０の態様：合成繊維が、第１の外層の総重量に基づいて、約１重量％〜約２０重量％の量で第１の外層内に存在し、合成繊維は、第２の外層の総重量に基づいて、約２０重量％〜約４０重量％の量で第２の外層内に存在する、第１９の態様に記載の不織布。
【０２５２】
第２１の態様：合成繊維が、中間層の総重量に基づいて、約１０重量％〜約４０重量％の量で１つ以上の中間層の各層内に存在する、第２０の態様に記載の不織布。
【０２５３】
第２２の態様：第１の外層内の合成繊維の量が、第２の外層内の合成繊維の量よりも少なく、第１の外層内の合成繊維の量は、中間層のいずれにおける合成繊維の量よりも少ない、第１の態様から第２１の態様のいずれか１つに記載の不織布。
【０２５４】
第２３の態様：１つ以上の中間層のうちの少なくとも１つにおける合成繊維の量が、第２の外層内の合成繊維の量よりも少ない、第１の態様から第２２の態様のいずれか１つに記載の不織布。
【０２５５】
第２４の態様：多層不織布の少なくとも２つの隣接する層が、互いに比較して異なる量の合成繊維を有する、第１の態様から第２３の態様のいずれか１つに記載の不織布。
【０２５６】
第２５の態様：多層不織布が、不織布の断面にわたって不均一な合成繊維濃度勾配を有し、不織布の層は互いに実質的に平行であり、断面は不織布の層と実質的に直交する、第１の態様から第２４の態様のいずれか１つに記載の不織布。
【０２５７】
第２６の態様：不織布が、不織布の表面積に基づいて、約０．００５ｇ／ｍ２〜約１０ｇ／ｍ２の量の硬化天然結合剤を含む、第１の態様から第２５の態様のいずれか１つに記載の不織布。
【０２５８】
第２７の態様：不織布がマルチボンド不織布である、第１の態様から第２６の態様のいずれか１つに記載の不織布。
【０２５９】
第２８の態様：不織布がエアレイド不織布である、第１の態様から第２７の態様のいずれか１つに記載の不織布。
【０２６０】
第２９の態様：不織布が、ＥＤＡＮＡ  ２０．２−８９に従って測定した場合に、機械方向で測定された乾燥引張強度が約６７０グラム毎リニアインチ（ｇｌｉ）以上であることを特徴とする、第１の態様から第２８の態様のいずれか１つに記載の不織布。
【０２６１】
第３０の態様：不織布が、ＥＤＡＮＡ  ２０．２−８９に従って測定した場合に、幅方向で測定された湿潤引張強度が約３１５グラム毎リニアインチ（ｇｌｉ）以上であることを特徴とする、第１の態様から第２９の態様のいずれか１つに記載の不織布。
【０２６２】
第３１の態様：不織布が、改質セルロースを含まないラテックス系結合剤で処理された他の点では同様の不織布の幅方向で測定された湿潤引張強度と比較すると、幅方向で測定された湿潤引張強度が約１５％以上高いことを特徴とし、引張強度はＥＤＡＮＡ  ２０．２−８９に従って測定される、第１の態様から第３０の態様のいずれか１つに記載の不織布。
【０２６３】
第３２の態様：不織布が、不織布の総重量に基づいて、塵埃濃度が約１０重量％未満であることを特徴とする、第１の態様から第３１の態様のいずれか１つに記載の不織布。
【０２６４】
第３３の態様：不織布が、ＥＤＡＮＡ  ３０．５−９９に従って測定した場合に、キャリパが約０．１ｍｍ以上であることを特徴とする、第１の態様から第３２の態様のいずれか１つに記載の不織布。
【０２６５】
第３４の態様：不織布が、ＥＤＡＮＡ  ３０．５−９９に従って測定した場合に、改質セルロースを含まないラテックス系結合剤で処理された他の点では同様の不織布のキャリパと比較すると、キャリパが約１０％以上高いことを特徴とする、第１の態様から第３３の態様のいずれか１つに記載の不織布。
【０２６６】
第３５の態様：不織布が、ＥＤＡＮＡ  １０．３−９９に従って測定した場合に、吸水度が不織布１グラム当たり約１５グラム（ｇ／ｇｍ）以上であることを特徴とする、第１の態様から第３４の態様のいずれか１つに記載の不織布。
【０２６７】
第３６の態様：不織布が、改質セルロースを含まないラテックス系結合剤で処理された他の点では同様の不織布の吸水度と比較すると、吸水度が約３０％以上高いことを特徴とし、吸水度はＥＤＡＮＡ  １０．３−９９に従って測定される、第１の態様から第３５の態様のいずれか１つに記載の不織布。
【０２６８】
第３７の態様：不織布が、目付重量が不織布の表面積に基づいて約３０ｇ／ｍ２〜約３００ｇ／ｍ２であることを特徴とし、目付重量はＴＡＰＰＩ／ＡＮＳＩ  Ｔ  ４１０  ｏｍ−０８に従って測定される、第１の態様から第３６の態様のいずれか１つに記載の不織布。
【０２６９】
第３８の態様：不織布が、改質セルロースを含まないラテックス系結合剤で処理された他の点では同様の不織布の目付重量と比較すると、目付重量が約１６％以上少ないことを特徴とし、目付重量はＴＡＰＰＩ／ＡＮＳＩ  Ｔ  ４１０  ｏｍ−０８に従って測定される、第１の態様から第３７の態様のいずれか１つに記載の不織布。
【０２７０】
第３９の態様：不織布中の硬化天然結合剤の量が、改質セルロースを含まないラテックス系結合剤で処理された他の点では同様の不織布中のラテックス結合剤の量よりも少ない、第１の態様から第３８の態様のいずれか１つに記載の不織布。
【０２７１】
第４０の態様：不織布中の結合剤の量が、改質セルロースを含まないラテックス系結合剤で処理された他の点では同様の不織布中の結合剤の量と比較して約７０％以上少ない、第１の態様から第３９の態様のいずれか１つに記載の不織布。
【０２７２】
第４１の態様：天然繊維がセルロース系繊維を含み、合成繊維は天然由来の繊維を含み、不織布は生分解性である、第１の態様から第４０の態様のいずれか１つに記載の不織布。
【０２７３】
第４２の態様：天然繊維がセルロース系繊維を含み、合成繊維は生分解性合成繊維を含み、不織布は、生分解性度が約９９％以上であることを特徴とし、生分解性度は、ＩＳＯ  １７５５６：２００３  Ｅに従って測定された土壌中の好気性生分解性を指す、第１の態様から第４１の態様のいずれか１つに記載の不織布。
【０２７４】
第４３の態様：生分解性合成繊維が、ＰＬＡ系ポリマー、ＰＢＳ系ポリマー、これらの誘導体、又はこれらの組み合わせを含む、第４２の態様に記載の不織布。
【０２７５】
第４４の態様：生分解性合成繊維が、ＰＬＡ系ポリマー及びＰＢＳ系ポリマーを含む二成分繊維である、第４３の態様に記載の不織布。
【０２７６】
第４５の態様：合成繊維が、ポリエチレンテレフタレート（ＰＥＴ）、ポリエチレン（ＰＥ）、又はこれらの組み合わせを含み、不織布が非生分解性である、第１の態様から第４０の態様のいずれか１つに記載の不織布。
【０２７７】
第４６の態様：不織布がラテックスを含めていない、第４５の態様に記載の不織布。
【０２７８】
第４７の態様：不織布がマルチボンドエアレイド不織布である、第４５の態様及び第４６の態様のいずれか１つに記載の不織布。
【０２７９】
第４８の態様：第１の態様から第４７の態様のいずれか１つに記載の不織布から形成された物品。
【０２８０】
第４９の態様：第４８の態様に記載の物品であって、ワイプ、ウェットワイプ、ベビーワイプ、消毒用ワイプ、ティッシュ、タオル、ダブルリクレープ（ＤＲＣ）物品、医療用ドレープ、包帯、キャップ、フェイスマスク、外科用スクラブ、医療用ガウン、フィルタ、おむつ、パッド、包装材、断熱材、カーペット、内装材、布地乾燥機用シート、使い捨て織物、イヤホン保護カバー、断熱材、壁紙、シードブランケット、農業用ラップ、及びこれらの組み合わせからなる群から選択される、物品。
【０２８１】
第５０の態様：多層不織布であって、多層不織布の総重量に基づいて、約８５重量％〜約９９．９９重量％の量の繊維ウェブと、多層不織布の総重量に基づいて、約０．０１重量％〜約１５重量％の量の硬化天然結合剤と、を含み、繊維ウェブが、第１の外層、第２の外層、及び任意選択的に１つ以上の中間層を含み、１つ以上の中間層は、第１の外層と第２の外層との間に配置され、第１の外層、第２の外層、又は第１の外層及び第２の外層の両方が硬化天然結合剤を含み、繊維ウェブの各層は、天然繊維及び合成繊維を含み、硬化天然結合剤は、改質セルロース及び強化剤を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、多層不織布。
【０２８２】
第５１の態様：天然繊維が、多層不織布の総重量に基づいて、約７０重量％〜約９０重量％の量で多層不織布中に存在する、第５０の態様に記載の多層不織布。
【０２８３】
第５２の態様：合成繊維が、多層不織布の総重量に基づいて、約１重量％〜約５０重量％の量で多層不織布中に存在する、第５０の態様に記載の多層不織布。
【０２８４】
第５３の態様：合成繊維が、多層不織布の総重量に基づいて、約１０重量％〜約３０重量％の量で多層不織布中に存在する、第５２の態様に記載の多層不織布。
【０２８５】
第５４の態様：１つ以上の中間層のうちの少なくとも１つにおける合成繊維の量が、第１の外層内の合成繊維の量及び／又は第２の外層内の合成繊維の量よりも少ない、第５０の態様から第５３の態様にいずれか１つに記載の多層不織布。
【０２８６】
第５５の態様：１つ以上の中間層のうちの少なくとも１つにおける合成繊維の量が、第１の外層内の合成繊維の量及び／又は第２の外層内の合成繊維の量以上である、第５０の態様から第５３の態様のいずれか１つに記載の多層不織布。
【０２８７】
第５６の態様：多層不織布が、不織布の断面にわたって不均一な合成繊維濃度勾配を有し、不織布の層は互いに実質的に平行であり、断面は不織布の層と実質的に直交する、第５０の態様から第５５の態様のいずれか１つに記載の多層不織布。
【０２８８】
第５７の態様：第１の外層が硬化天然結合剤を含み、第２の外層は硬化天然結合剤を含めておらず、第１の外層内の天然繊維の量は、第２の外層内の天然繊維の量よりも多い、第５０の態様から第５６の態様のいずれか１つに記載の多層不織布。
【０２８９】
第５８の態様：多層不織布が１〜約１０の中間層を有する、第５０の態様から第５７の態様のいずれか１つに記載の多層不織布。
【０２９０】
第５９の態様：多層不織布がマルチボンドエアレイド不織布である、第５０の態様から第５８の態様のいずれか１つに記載の多層不織布。
【０２９１】
第６０の態様：硬化天然結合剤が、強化剤対改質セルロースの重量比が約１：２〜約１：１，０００であることを特徴とする、第５０の態様から第５９の態様のいずれか１つに記載の多層不織布。
【０２９２】
第６１の態様：多層不織布中の結合剤の量が、改質セルロースを含まないラテックス系結合剤で処理された他の点では同様の多層不織布中の結合剤の量と比較して約７５％以上少ない、第５０の態様から第６０の態様のいずれか１つに記載の多層不織布。
【０２９３】
第６２の態様：多層不織布が、改質セルロースを含まないラテックス系結合剤で処理された他の点では同様の多層不織布の目付重量と比較すると、目付重量が約１６％以上少ないことを特徴とし、目付重量はＴＡＰＰＩ／ＡＮＳＩ  Ｔ  ４１０  ｏｍ−０８に従って測定される、第５０の態様から第６１の態様のいずれか１つに記載の多層不織布。
【０２９４】
第６３の態様：不織布を製造する方法であって、（ａ）複数の繊維を繊維ウェブに形成する工程であって、繊維ウェブが、天然繊維及び合成繊維を含み、天然繊維は、繊維ウェブの総重量に基づいて、約７０重量％〜約９０重量％の量で繊維ウェブ中に存在し、合成繊維は、繊維ウェブの総重量に基づいて、約１０重量％〜約３０重量％の量で繊維ウェブ中に存在する、工程と、（ｂ）繊維ウェブの少なくとも一部を水性天然結合剤と接触させて結合剤含浸繊維ウェブを形成する工程であって、水性天然結合剤が、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを硬化させて多層不織布を形成する工程であって、不織布が、不織布の総重量に基づいて、約８５重量％〜約９９．９９重量％の量の繊維ウェブを含み、不織布は、不織布の総重量に基づいて、約０．０１重量％〜約１５重量％の量の硬化天然結合剤を含む、工程と、を含む、方法。
【０２９５】
第６４の態様：不織布が多層不織布である、第６３の態様に記載の方法。
【０２９６】
第６５の態様：繊維ウェブが、第１の外層と、第２の外層と、任意選択的に１つ以上の中間層とを含み、１つ以上の中間層は、第１の外層と第２の外層との間に配置されている、第６３の態様及び第６４の態様のいずれか１つに記載の方法。
【０２９７】
第６６の態様：工程（ｂ）が、第１の外層の少なくとも一部及び／又は第２の外層の少なくとも一部を水性天然結合剤と接触させることを含む、第６５の態様に記載の方法。
【０２９８】
第６７の態様：第１の外層内の天然繊維の量が、第２の外層内の天然繊維の量よりも多く、工程（ｂ）は、第１の外層の少なくとも一部を水性天然結合剤と接触させることを含む、第６３の態様から第６６の態様のいずれか１つに記載の方法。
【０２９９】
第６８の態様：第２の外層を水性天然結合剤と接触させることを更に含めない、第６７の態様に記載の方法。
【０３００】
第６９の態様：硬化天然結合剤が、水性天然結合剤の改質セルロースの少なくとも一部と、水性天然結合剤の強化剤の少なくとも一部とを含む、第６３の態様から第６８の態様のいずれか１つ記載の方法。
【０３０１】
第７０の態様：水性天然結合剤が噴霧可能な水溶液である、第６３の態様から第６９の態様のいずれか１つに記載の方法。
【０３０２】
第７１の態様：工程（ｂ）が、水性天然結合剤を繊維ウェブ上に噴霧することを含む、第７０の態様に記載の方法。
【０３０３】
第７２の態様：繊維ウェブと水性天然結合剤とが、約１：０．０１〜約１：２０の布地対液比で接触し、布地対液比は、ｋｇ繊維ウェブ対水性天然結合剤リットルで表される質量対体積比である、第６３の態様から第７１の態様のいずれか１つに記載の方法。
【０３０４】
第７３の態様：水性天然結合剤が、水対改質セルロースの重量比が約９９．９：０．１〜約１，０００：５００であることを特徴とする、第６３の態様から第７２の態様のいずれか１つに記載の方法。
【０３０５】
第７４の態様：水性天然結合剤が、強化剤対改質セルロースの重量比が約１：２〜約１：１，０００であることを特徴とする、第６３の態様から第７３の態様のいずれか１つに記載の方法。
【０３０６】
第７５の態様：水性天然結合剤が、水性天然結合剤の総重量に基づいて、約０．１重量％〜約５０重量％の量の改質セルロースを含む、第６３の態様から第７４の態様のいずれか１つに記載の方法。
【０３０７】
第７６の態様：水性天然結合剤が、水性天然結合剤の総重量に基づいて、約０．１重量％〜約１０重量％の量の強化剤を含む、第６３の態様から第７５の態様のいずれか１つに記載の方法。
【０３０８】
第７７の態様：水性天然結合剤が、水性天然結合剤の総重量に基づいて、約０．０１重量％〜約１０重量％の量の湿潤強度剤を含み、湿潤強度剤は、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、第６３の態様から第７６の態様のいずれか１つに記載の方法。
【０３０９】
第７８の態様：水性天然結合剤が、水性天然結合剤の総重量に基づいて、約０．０１重量％〜約１０重量％の量の柔軟化剤を更に含み、柔軟化剤は、アニオン性界面活性剤、グリセロール、ポリエチレンエマルジョン、エチレングリコール、ポリエチレングリコール、プロピレングリコール、ポリプロピレングリコール、脂肪族アルコールエトキシレート、ラウリル硫酸ナトリウム、シリコーン系柔軟化剤、ナノ材料系柔軟化剤、又はこれらの組み合わせを含む、第６３の態様から第７７の態様のいずれか１つに記載の方法。
【０３１０】
第７９の態様：水性天然結合剤が、水性天然結合剤の総重量に基づいて、約０．１重量％〜約１重量％の量の電解質を更に含み、電解質は、ＮａＣｌ、ＫＣｌ、ＣａＣｌ２、ＭｇＣｌ２、ＡｌＣｌ３、Ｎａ２ＳＯ４、Ａｌ２ＳＯ４、Ｋ２ＳＯ４、ＣａＳＯ４、ミョウバン、又はこれらの組み合わせを含む、第６３の態様から第７８の態様のいずれか１つに記載の方法。
【０３１１】
第８０の態様：工程（ａ）がドライレイドプロセスを含む、第６３の態様から第７９の態様のいずれか１つに記載の方法。
【０３１２】
第８１の態様：ドライレイドプロセスがエアレイドプロセスを含む、第８０の態様に記載の方法。
【０３１３】
第８２の態様：工程（ａ）が、エアレイドプロセス、スパンレイドプロセス及びウェットレイドプロセスからなる群から選択されるプロセスを含む、第６３の態様から第７９の態様のいずれか１つに記載の方法。
【０３１４】
第８３の態様：工程（ｃ）が、結合剤含浸繊維ウェブを約１１０℃〜約２２０℃の温度に加熱することを含む、第６３の態様から第８２の態様のいずれか１つに記載の方法。
【０３１５】
第８４の態様：工程（ｃ）が熱結合（サーマルボンド）及び化学結合（ケミカルボンド）を含む、第６３の態様から第８３の態様のいずれか１つに記載の方法。
【０３１６】
第８５の態様：合成繊維が二成分繊維を含み、二成分繊維は、芯と、芯を取り囲む鞘と、を含み、鞘の少なくとも一部が、熱結合中に溶融して繊維ウェブを更に結合させる、第８４の態様に記載の方法。
【０３１７】
第８６の態様：熱結合が、カレンダ加工、スルーエア熱結合、放射熱結合、音波結合、又はこれらの組み合わせを含む、第６３の態様から第８５の態様のいずれか１つに記載の方法。
【０３１８】
第８７の態様：２つ以上のカルボキシル基を有するカルボン酸の少なくとも一部が、天然繊維及び／又は改質セルロースと化学結合を形成する、第６３の態様から第８６の態様のいずれか１つに記載の方法。
【０３１９】
第８８の態様：化学結合が、共有結合及び／又はイオン結合を含む、第８７の態様に記載の方法。
【０３２０】
第８９の態様：水性天然結合剤が湿潤強度剤を含み、湿潤強度剤は繊維ウェブに化学結合する、第６３の態様から第８８の態様のいずれか１つに記載の方法。
【０３２１】
第９０の態様：熱結合及び化学結合の両方によって硬化された不織布中の合成繊維の量が、化学結合を伴わない熱結合によって硬化された他の点では同様の不織布中の合成繊維の量よりも少ない、第６３の態様から第８９の態様のいずれか１つに記載の方法。
【０３２２】
第９１の態様：熱結合及び化学結合の両方によって硬化された不織布中の合成繊維の量が、化学結合を伴わない熱結合によって硬化された他の点では同様の不織布中の合成繊維の量と比較して約２５％以上少ない、第６３の態様から第９０の態様のいずれか１つに記載の方法。
【０３２３】
第９２の態様：多層不織布を製造する方法であって、（ａ）ドライレイドプロセスによって複数の繊維を多層繊維ウェブに形成する工程であって、多層繊維ウェブが、第１の外層、第２の外層、及び任意選択的に１つ以上の中間層を含み、１つ以上の中間層は、第１の外層と第２の外層との間に配置され、多層繊維ウェブの各層は、天然繊維及び合成繊維を含む、工程と、（ｂ）第１の外層の少なくとも一部及び／又は第２の外層の少なくとも一部を水性天然結合剤と接触させて結合剤含浸繊維ウェブを形成する工程であって、水性天然結合剤が、改質セルロース、強化剤及び水を含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、工程と、（ｃ）結合剤含浸繊維ウェブを硬化させて多層不織布を形成する工程であって、多層不織布が、多層不織布の総重量に基づいて、約８５重量％〜約９９．９９重量％の量の多層繊維ウェブを含み、多層不織布は、多層不織布の総重量に基づいて、約０．０１重量％〜約１５重量％の量の硬化天然結合剤を含む、工程と、を含む、方法。
【０３２４】
第９３の態様：天然繊維がセルロース系繊維を含み、天然繊維は、多層不織布の総重量に基づいて、約７０重量％〜約９０重量％の量で多層不織布中に存在する、第９２の態様に記載の方法。
【０３２５】
第９４の態様：天然繊維が、多層不織布の総重量に基づいて、約７５重量％〜約８５重量％の量で多層不織布中に存在する、第９３の態様に記載の方法。
【０３２６】
第９５の態様：合成繊維が二成分繊維を含み、合成繊維は、多層不織布の総重量に基づいて、約１０重量％〜約３０重量％の量で多層不織布中に存在する、第９２の態様から第９４の態様のいずれか１つに記載の方法。
【０３２７】
第９６の態様：合成繊維が、多層不織布の総重量に基づいて、約１５重量％〜約２５重量％の量で多層不織布中に存在する、第９２の態様から第９５の態様のいずれか１つに記載の方法。
【０３２８】
第９７の態様：第１の外層内の天然繊維の量が、第２の外層内の天然繊維の量よりも多く、工程（ｂ）は、水性天然結合剤を第１の外層上に噴霧することを含む、第９２の態様から第９６の態様のいずれか１つに記載の方法。
【０３２９】
第９８の態様：水性天然結合剤を第２の外層上に噴霧することを更に含めない、第９２の態様から第９７の態様のいずれか１つに記載の方法。
【０３３０】
第９９の態様：ドライレイドプロセスがエアレイドプロセスを含む、第９２の態様から第９８の態様のいずれか１つに記載の方法。
【０３３１】
第１００の態様：多層不織布であって、多層不織布の総重量に基づいて、約９８重量％の量の繊維ウェブと、多層不織布の総重量に基づいて、約２重量％の量の硬化天然結合剤と、を含み、繊維ウェブが、第１の外層、第２の外層、及び任意選択的に１つ以上の中間層を含み、１つ以上の中間層は、第１の外層と第２の外層との間に配置され、第１の外層、第２の外層、又は第１の外層及び第２の外層の両方が硬化天然結合剤を含み、繊維ウェブの各層は、天然繊維及び合成繊維を含み、天然繊維は、不織布の総重量に基づいて、約８０重量％の量で不織布中に存在し、合成繊維は、不織布の総重量に基づいて、約１８重量％の量で不織布中に存在し、硬化天然結合剤は、改質セルロース及び強化剤を含み、硬化天然結合剤は、強化剤対改質セルロースの重量比が約１：２〜約１：１，０００であることを特徴とし、改質セルロースはＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、多層不織布。
【０３３２】
第１０１の態様：第１の外層及び第２の外層の両方が、硬化天然結合剤を含む、第１００の態様に記載の多層不織布。
【０３３３】
第１０２の態様：合成繊維が二成分繊維を含む、第１００の態様及び第１０１の態様のいずれか１つに記載の多層不織布。
【０３３４】
第１０３の態様：単層不織布であって、単層不織布の総重量に基づいて、約８５重量％〜約９９．９９重量％の量の繊維ウェブと、単層不織布の総重量に基づいて、約０．０１重量％〜約１５重量％の量の硬化天然結合剤と、を含み、繊維ウェブが天然繊維を含み、天然繊維は、単層不織布の総重量に基づいて、約８５重量％〜約９９．９９重量％の量で単層不織布中に存在し、硬化天然結合剤は、改質セルロース及び強化剤を、約１：２〜約１：１０００の強化剤対改質セルロースの重量比で含み、改質セルロースは、ＣＭＣ及び／又はＣＭＣナトリウムを含み、強化剤は、架橋剤及び／又は湿潤強度剤を含み、架橋剤は、２つ以上のカルボキシル基を有するカルボン酸を含み、湿潤強度剤は、ハロゲン化物基、塩化物基、フッ化物基、ヒドロキシル基、及びこれらの組み合わせからなる群から選択される少なくとも１つの反応性官能基を含む、単層不織布。
【０３３５】
第１０４の態様：単層不織布がラテックスを含めていない、第１０３の態様に記載の単層不織布。
【０３３６】
第１０５の態様：不織布がホルムアルデヒドを含めていない、第１０３の態様及び第１０４の態様のいずれか１つに記載の単層不織布。
【０３３７】
第１０６の態様：天然繊維が、セルロース系繊維、改質セルロース系繊維、化学処理されたセルロース系繊維、熱化学処理されたセルロース系繊維、機械処理されたセルロース系繊維、熱機械処理されたセルロース系繊維、又はこれらの組み合わせを含む、第１０３の態様から第１０５の態様のいずれか１つに記載の単層不織布。
【０３３８】
第１０７の態様：２つ以上のカルボキシル基を有するカルボン酸が、クエン酸、シュウ酸、マロン酸、コハク酸、グルタル酸、アジピン酸、リンゴ酸、ポリアクリル酸、又はこれらの組み合わせを含む、第１０３の態様から第１０６の態様のいずれか１つに記載の単層不織布。
【０３３９】
第１０８の態様：湿潤強度剤が、Ｎ−メチロールアクリルアミド（ＮＭＡ）、ポリアクリルアミド（ＰＡＭ）、グリオキシル化ポリアクリルアミド（ＧＰＡＭ）、ポリアミドエピクロロヒドリン（ＰＡＥ）、ポリアミドアミンエピクロロヒドリン（ＰＡＡＥ）、又はこれらの組み合わせを含む、第１０３の態様から第１０７の態様のいずれか１つに記載の単層不織布。
【０３４０】
第１０９の態様：単層不織布がＣＢＡＬ不織布である、第１０３の態様から第１０８の態様のいずれか１つに記載の単層不織布。
【０３４１】
第１１０の態様：単層不織布がＮＢＡＬ不織布である、第１０３の態様から第１０９の態様のいずれか１つに記載の単層不織布。
【０３４２】
第１１１の態様：天然繊維がセルロース系繊維を含み、単層不織布が生分解性である、第１０３の態様から第１１０の態様のいずれか１つに記載の単層不織布。
【０３４３】
第１１２の態様：天然繊維が生分解性セルロース系繊維を含み、硬化天然結合剤は生分解性改質セルロースを含み、不織布は、生分解性度が約９９％以上であることを特徴とし、生分解性度は、ＩＳＯ  １７５５６：２００３  Ｅに従って測定された土壌中の好気性生分解性を指す、第１０３の態様から第１１１の態様のいずれか１つに記載の単層不織布。
【０３４４】
第１１３の態様：第１０３の態様から第１１２の態様のいずれか１つに記載の単層不織布から形成された物品であって、ワイプ、ウェットワイプ、ベビーワイプ、消毒用ワイプ、フラッシャブルワイプ、分散性ワイプ、ティッシュ、タオル、ダブルリクレープ（ＤＲＣ）物品、医療用ドレープ、包帯、キャップ、フェイスマスク、外科用スクラブ、医療用ガウン、フィルタ、おむつ、パッド、包装材、断熱材、カーペット、内装材、布地乾燥機用シート、使い捨て織物、イヤホン保護カバー、断熱材、壁紙、シードブランケット、農業用ラップ、及びこれらの組み合わせからなる群から選択される、物品。
【０３４５】
本開示の実施形態を示し説明してきたが、本発明の精神及び教示から逸脱することなく本開示の修正を行うことができる。本明細書に記載の実施形態及び実施例は、単なる例示であり、限定するものであることは意図されていない。本明細書に開示される本発明の多くの変形及び修正が可能であり、そのような変形及び修正は本発明の範囲内である。
【０３４６】
したがって、保護の範囲は、上記の説明によってではなく、以下の特許請求の範囲によってのみ限定され、特許請求の範囲は、請求項の主題の全ての等価物を含む。各々の及び全ての請求項は、本発明の一実施形態として本明細書に組み込まれる。したがって、特許請求の範囲は更なる説明であり、本発明の詳細な説明への付加である。本明細書に引用される全ての特許、特許出願、及び刊行物の開示は、参照により本明細書に組み込まれる。
【図１Ａ】
2022502580.tif 000006
【図１Ｂ】
2022502580.tif 000007
【図２】
2022502580.tif 000008
【国際調査報告】
2022502580.tif 000009
2022502580.tif 000010